(57)【要約】  本発明は、電気化学及び光電子装置のための改良された酸化還元対を提供する。当該酸化還元対は、第1列遷移金属の錯体に基づき、前記錯体は、少なくとも２個のヘテロ原子を含み、そのうちの少なくとも１個が窒素原子である５員Ｎ含有複素環及び/又は６員環を含む置換又は非置換の環又は環系を含む少なくとも１つの単座、二座又は三座配位子を含み、前記５又は６員複素環は、それぞれ、少なくとも１つの二重結合を含む。本発明は、前記錯体を含む電解質及び装置、及び酸化還元対としての前記錯体の使用にも関する。本発明は、さらに、第１及び第２の電極と、前記第１及び第２の電極の間にある電荷輸送層を含み、前記電荷輸送層がテトラシアノボレート（[B(CN)4]-）及び酸化還元対として機能する陽イオン性金属錯体を含む電気化学及び／又は光電子装置を提供する。
2014513057.tif 000002
【特許請求の範囲】
【請求項１】
下記式（I）：
M(La)n(Xb)m            (I)
（式中、Mは第1列遷移金属、例えばコバルトであり;
nは、１〜６の整数であり、aは、ｎ個の配位子L1,・・・, Lnが存在するように１〜nの整数(1, ・・・, n)からなる第１の組の連続する数であり；
mは０又は１〜５の整数であり、bは、０と、m＞０である場合にm個の配位子X1, ・・・, Xmが存在するように、１〜mの整数（0, ・・・, m）からなる第２の組の連続する数であり；
ここで、n及びmは金属M上に存在する配位子の適切な数に等しく;
いずれのLa（L1, ・・・, Ln）も、単座、二座又は三座配位子から独立に選択され、ただし、La(L1, ・・・, Ln)のうちの少なくとも１つは、少なくとも２個のヘテロ原子を含み、そのうちの少なくとも１個が窒素原子である５員Ｎ含有複素環及び/又は６員環を含む置換又は非置換の環又は環系を含み、前記５又は６員複素環は、それぞれ、少なくとも１つの二重結合を含む；
Xbは、独立に、単座の共配位子である）
の錯体。
【請求項２】
前記n個の配位子La（L1, ・・・, Ln）のうちの少なくとも１つは、ピリジン環、あるいは、少なくとも２個のヘテロ原子を含む前記５員複素環及び／又は前記６員環に共有結合により連結された又は縮合したピリジン環を含む環系を含み、ここで、前記ピリジン環又はピリジン環を含む環系はさらに置換されていてもいなくてもよい、請求項１に記載の錯体。
【請求項３】
前記n個の配位子La（L1, ・・・, Ln）のいずれも、下記式(1)〜(63)の化合物から独立に選択される、請求項１又は２に記載の錯体：
【化１】
2014513057.tif 000023
【化２】
2014513057.tif 000024
【化３】
2014513057.tif 000025
【化４】
2014513057.tif 000026
【化５】
2014513057.tif 000027
ここで、R1、R2、R3、R4、R5、R6、R7、R8のいずれも、もし該当するならば、H、ハロゲン（F、Cl、Br、I）、-NO2、-NH2、-OHから、及び1〜50個の炭素と0〜20個のヘテロ原子を含む炭化水素から独立に選択することができ；
R’及びR’’は、置換基-CH2R1、-CHR1R2及び-CR1R2R3から独立に選択され；
ただし、もし前記化合物が上記式(1)〜(5)のいずれかに従う化合物である場合には、前記置換基R1、R2、R3、R4、R5、R6、R7、R8のうちの少なくとも１つは、もし該当する場合には、下記式(A-1)〜(G-2)の置換基から独立に選択される：
【化６】
2014513057.tif 000028
【化７】
2014513057.tif 000029
【化８】
2014513057.tif 000030
【化９】
2014513057.tif 000031
ここで、前記点線は、式(1)〜(63)の化合物に(A-1)〜(G-2)の置換基が連結する結合を表し、置換基R1、R2、R3、R4、R5及びR6は、存在する限り、H、ハロゲン（F、Cl、Br、I）、-NO2、-NH2、-OHから、及び1〜50個の炭素と0〜20個のヘテロ原子を含む炭化水素から独立に選択される。
【請求項４】
前記配位子La (L1, ・・・, Ln)のうちの少なくとも１つが下記式（1-2）〜（3-2）の化合物から独立に選択される、請求項１〜３のいずれか一項に記載の錯体：
【化１０】
2014513057.tif 000032
ここで、前記配位子は、請求項３において定義した置換基(A-l)〜(G-2)から選択された少なくとも１つの置換基R1, R3, R5, R6, R8を含む。
【請求項５】
前記配位子La (L1, ・・・, Ln)のうちの少なくとも１つが下記式（1-3）〜（3-3）の化合物から独立に選択される、請求項１〜４のいずれか一項に記載の錯体：
【化１１】
2014513057.tif 000033
ここで、前記配位子は、該当する場合は、請求項３において定義した置換基(A-l)〜(G-2)から選択された少なくとも１個の置換基R1, R5, R8を含む。
【請求項６】
R1, R2, R3, R4, R5, R6, R7, R8, R1, R2, R3, R4, R5, R6, R’及びR’’のいずれも、もし該当する場合には、Hから、及びC1-C10アルキル、C2-C10アルケニル、C2-C10アルキニル、及びC5-C12アリール（好ましくはC6-C12アリール）から独立に選択され、ここで、前記アルキル、アルケニル、アルキニル及びアリールにおいて、１個、数個又は全ての利用可能な水素がハロゲン及び/又は-CNに置き換わっていてもよく、ここで、前記R1〜R8及びR1〜R6のいずれも、さらに、ハロゲンから及び-C≡N (-CN)から選択できる、請求項２〜５のいずれか一項に記載の錯体。
【請求項７】
nが２（M L1 L2）又は３（M L1, L2, L3）であり、mが０である、請求項１〜６のいずれか一項に記載の錯体。
【請求項８】
少なくとも2個又は少なくとも3個の同一構造を有する配位子La（それぞれL1=L2又はL1=L2=L3）を含む、請求項１〜７のいずれか一項に記載の錯体。
【請求項９】
全体的に中性であるか、あるいは全体として正又は負の電荷を有する、請求項１〜８のいずれか一項に記載の錯体。
【請求項１０】
少なくとも１個の配位子Laが、下記式（1-5）〜(3-5)の化合物から選択される、請求項１〜９のいずれか一項に記載の錯体：
【化１２】
2014513057.tif 000034
ここで、R1は、請求項３において規定した置換基（A-1）〜(G-2)から選択される。
【請求項１１】
R1, R2, R3, R4, R5, R6のいずれも、H、ハロゲン、C1-C6直鎖アルキル、C3-C6分岐又は環状アルキル、及び-C≡Nから独立に選択され、ここで、前記直鎖、分岐又は環状アルキルのいずれも完全に又は部分的にハロゲン化されていてもよく、特に-CF3であってもよい、請求項１〜１０のいずれか一項に記載の錯体。
【請求項１２】
請求項１〜１１のいずれか一項に記載の錯体を含む電気化学又は光電子装置。
【請求項１３】
前記錯体及びその還元又は酸化された対応物が酸化還元対として使用される、請求項１２に記載の装置。
【請求項１４】
光電気化学装置、光電子装置、電気化学電池（例えばリチウムイオン電池）、二重層キャパシタ、発光装置、エレクトロクロミック又はフォトエレクトロクロミック装置、電気化学センサー、バイオセンサー、電気化学ディスプレイ及び電気化学キャパシタ（例えばスーパーキャパシタ）から選択される、請求項１２及び１３のいずれか一項に記載の装置。
【請求項１５】
第１及び第２の電極と、前記第１及び第２の電極の間にある電解質及び/又は中間層を含み、前記電解質又は前記中間層が請求項１〜１１のいずれか一項に記載の金属錯体を含む電気化学装置。
【請求項１６】
第１及び第２の電極と、前記第１及び第２の電極の間にある電荷輸送層を含み、前記電荷輸送層が、テトラシアノボレート([B(CN)4]-)と、式（I）：
M(La)n(Xb)m            (I)
（式中、M、n、m及びXbは請求項１において定義したとおりであり；
いずれのLa（L1, L2, ・・・, Ln）も、置換又は非置換の環又は環系を含む単座、二座又は三座配位子から独立に選択され、前記環又は環系は少なくとも１個の窒素原子を含み；
いずれのXbも、独立に、共配位子である）
の陽イオン性金属錯体を含む、電気化学及び／又は光電子装置。
【請求項１７】
いずれの配位子Laも、置換及び非置換ピリジン又はポリピリジン配位子、置換及び非置換ピラゾール、置換及び非置換ピラジン、置換及び非置換トリアゾール、置換及び非置換ピリダジン、置換及び非置換イミダゾールから独立に選択され、ここで置換基は1〜40個の炭素と0〜20個のヘテロ原子、ハロゲン、（-F、-Cl、-Br、-I）、-NO2、-NH2及びOHを含む炭化水素から独立に選択される、請求項１６に記載の装置。
【請求項１８】
前記電荷輸送層が、有機溶媒を含み、及び／又は１種以上のイオン性液体を含む、請求項１６に記載の装置。
【請求項１９】
前記第１の電極は、前記装置の電荷輸送層と対向する表面を含む半導体電極であり、ここで、前記表面上に、前記表面上に層を形成するように吸着された色素が存在しており、前記色素は、前記表面に吸着された場合に電荷を帯びていない色素又は正電荷を帯びた色素から好ましくは選択される、請求項１６〜１８のいずれか一項に記載の装置。
【請求項２０】
前記色素は、前記表面に吸着された場合に、負電荷を帯びた遊離（固定されていない）のアンカーリング基を欠く、請求項１９に記載の装置。
【請求項２１】
前記色素は、前記色素を前記表面に付着させるために１個のアンカーリング基を含む、請求項１９又は２０に記載の装置。
【請求項２２】
光電気化学装置、光電子装置、電気化学電池（例えばリチウムイオン電池）、二重層キャパシタ、発光装置、エレクトロクロミック又はフォトエレクトロクロミック装置、電気化学センサー、バイオセンサー、電気化学ディスプレイ及び電気化学キャパシタ（例えばスーパーキャパシタ）から選択される、請求項１６〜２１のいずれか一項に記載の装置。
【請求項２３】
光電変換装置、好ましくは色素増感太陽電池又は光電池である、請求項１６〜２２のいずれか一項に記載の装置。
【請求項２４】
nが１〜３の整数、好ましくは２又は３である、請求項１６〜２３のいずれか一項に記載の装置。
【請求項２５】
前記配位子Laのいずれも、請求項３に示した式 (1), (2), (3), (6), (7), (10), (11), (12), (15), (16), (23), (24), (25), (26), (27), (28), (29), (30), (31), (32), (33), (34), (35), (36), (37), (39), (40), (41), (42)の化合物、及び下記式(68) の化合物のいずれかから独立に選択される、請求項１６〜２４のいずれか一項に記載の装置：
【化１３】
2014513057.tif 000035
ここで、R1, R2, R3, R4, R5, R6, R7, R8, R1, R2, R3, R4, R5及びR6のいずれも、存在／該当する限り、Hから、1〜30個の炭素と0 〜20個のヘテロ原子を含む炭化水素、ハロゲン,（-F, -Cl, -Br, -I）, -NO2, -NH2, -OHから独立に選択され、ここで、R’及びR’’は、もし該当する場合、H及び置換基-CRARBRCから独立に選択され、ここで、RA, RB及びRCは 、Hから、及び1〜30個の炭素と0〜20個のヘテロ原子を含む炭化水素、ハロゲン,（-F, -Cl, -Br, -I）から独立に選択され、ここで、もしRB及びRC がハロゲン、-NO2, -NH2又は-OHでない場合には、RAは -NO2, -NH2及び-OHから選択されてもよい。
【請求項２６】
R1, R2, R3, R4, R5, R6, R7, R8, R1, R2, R3, R4, R5及びR6のいずれも、存在する限り、H、ハロゲン、-NO2, -OH, -NH2, 1〜30個の炭素と0 〜20個のヘテロ原子を含む炭化水素から、及び上記請求項３において定義した式(A-3), (A-5), (A-6), (B-5), (B-6), (B-8), (B-9), (B-10), (B-11), (B-12), (B-13), (B-14), (B-15), (B-17), (B-21), (B-22), (B-24), (B-25), (B-26), (B-27), (C-2), (C-3), (C-4), (C-5), (C-6), (C-7), (C-8), (C-9), (C-10), (C-11), (C-13), (C-14), (C-15), (C-16), (C-12), (C-17), (C-18), (C-19), (C-20), (C-21), (C-24), (C-25), (C-26), (C-27), (D-l), (D-2), (D-3), (E-l), (E-2), (E-3), (F-l), (F-2), (F-3), (F-4), (F-5), (F-6), (F-7), (F-9), (F-10), (G-l), (G-2)の置換基から独立に選択され、
ここで、前記点線は、請求項２５に記載の式(1)〜(63)の各化合物に(A-1)〜(G-2)の置換基が連結する結合を表し、置換基R1、R2、R3、R4、R5、R6、R7は、存在する限り、H、及び1〜20個の炭素と0〜20個のヘテロ原子を含む炭化水素、ハロゲン、（-F, -Cl, -Br, -I）、及び-NO2から独立に選択される、請求項２５に記載の装置。
【請求項２７】
前記Laのいずれも、請求項３に示した式(2)、(3)の化合物、及び請求項２５に示した式(68)の化合物、並びに以下に示す化合物(64)及び(66)のいずれかから独立に選択される、請求項１６〜２６のいずれか一項に記載の装置：
【化１４】
2014513057.tif 000036
ここで、R1, R2, R3, R4, R5, R6, R7, R8, R1, R2, R3, R4, R5及びR6のいずれも、存在及び／又は該当する限り、Hから、及び1〜20個の炭素と0〜15個のヘテロ原子を含む炭化水素、ハロゲン、（-F, -Cl, -Br, -I）、及び-NO2から独立に選択される。
【請求項２８】
nが３であり、bが０であり、及び／又は配位子L1, L2, L3が請求項２５〜２７において定義した式（2）、(3)及び(64)の化合物から独立に選択される、請求項１６〜２７のいずれか一項に記載の装置。
【請求項２９】
nが２であり、bが０又は１であり、及び／又は配位子L1及びL2が、式（68）及び(66)の化合物から独立に選択される、請求項１６〜２８のいずれか一項に記載の装置。
【請求項３０】
電気化学装置の製造方法であって、
第１及び第２の電極を用意する工程；
電荷輸送層を用意する工程；
前記電荷輸送層に、テトラシアノボレート（[B(CN)4]-）と式I：
M(La)n(Xb)m            (I)
（式中、M、n、m及びXbは請求項１において定義したとおりであり；
いずれのLa（L1, L2, ・・・, Ln）も、置換又は非置換の環又は環系を含む単座、二座又は三座配位子から独立に選択され、前記環又は環系は少なくとも１個の窒素原子を含み；
いずれのXbも、独立に、共配位子である）
の陽イオン性金属錯体を含む塩を加える工程；
を含む電気化学装置の製造方法。
【発明の詳細な説明】
【技術分野】
【０００１】
本発明は、電気化学及び/又は光電子装置において有用である錯体、当該錯体を含む電気化学及び光電子装置、並びに当該錯体を含む電解質及び当該錯体の様々な使用に関する。
【背景技術】
【０００２】
従来の技術及び発明の背景にある問題
色素増感太陽電池（DSSC）は、有望な新しい世代の光起電技術として益々注目されている。自然界の光合成の原理を模倣するため、その環境に優しく経済的な製造プロセスは、従来の光起電システムに対して魅力的で信頼性のある選択肢となっている（Gratzel, M. Accounts Chem Res 2009, 42, 1788-1798.）。
【０００３】
DSSCの重要な要素の1つは、増感剤から装置のバックコンタクトに正電荷キャリアを輸送する正孔伝導体（HC）である。ヨウ化物/三ヨウ化物酸化還元系を含む電解質は一般的にその高い信頼性と優れた電力変換効率（PCE）のためにHCとして使用されている(Wang, Z.-S.; Sayama, K.; Sugihara, H. The Journal of Physical Chemistry B 2005, 109, 22449-22455)。しかし、このＩ-/Ｉ3-酸化還元対は、色素再生反応のための過剰な熱力学的原動力をもたらす酸化還元電位が非常に低いという問題がある。このため、現在のDSSCの開回路電圧は０．７〜０．８Ｖに制限される。また、ヨウ化物含有電解質は、多くの金属、例えばAgやCuなどを腐食し、ＤＳＳＣモジュールにおいて集電体としてのかかる材料の使用は制限される。ヨウ化物及び三ヨウ化物は非常に小さな分子であり、かかる装置においてしばしば使用されるTiO2半導体表面に容易に到達することができる。半導体表面との接触は半導体内での電子との再結合の機会を増加させ、最終的には、装置の効率を低下させる。さらに、三ヨウ化物（I3-）は増感色素と競争して光を吸収する。
【０００４】
この文脈では、安定な非腐食性の酸化還元対の開発が保証される。ハロゲン化物５又は擬ハロゲン化物有機ラジカル又はジオール類及び無機もしくは有機ｐ型導体などの様々な代替的なメディエーターが過去に研究された。これまでのところ、これらの酸化還元メディエーターは全て、特にフル太陽光下で、Ｉ-/Ｉ3-対に比べて劣るPCEを示した。過去１０年間の広範な研究にもかかわらず、これは、標準的なAM 1.5の条件下でのPCEが５％を下回る国際公開第03/038508号で報告されているポリピリジンコバルト錯体でも同様である(Nusbaumer, H. et al, M. J Phys Chem B 2001, 105, 10461-10464)。
【０００５】
驚くべきことに、フェルト（Feldt）らは、最近、D35のコードが付いたコバルト（II/III）トリスビピリジル錯体と共に新規に設計されたD-π-A増感剤を使用することによってPCEを6.7％に増加させた(Feldt, S. et al, J. Am. Chem. Soc. 2010, 132, 16714-16724)。しかし、D35は、太陽光を620nm未満のみ取り入れ、短絡電流密度（Jsc）を10〜11mA/cm2に制限する。
【先行技術文献】
【特許文献】
【０００６】
【特許文献１】国際公開第03/038508号
【非特許文献】
【０００７】
【非特許文献１】Gratzel, M. Accounts Chem Res 2009, 42, 1788-1798.
【非特許文献２】Wang, Z.-S.; Sayama, K.; Sugihara, H. The Journal of Physical Chemistry B 2005, 109, 22449-22455
【非特許文献３】Feldt, S. et al, J. Am. Chem. Soc. 2010, 132, 16714-16724
【発明の概要】
【発明が解決しようとする課題】
【０００８】
上記に鑑み、本発明は、光電気化学変換装置におけるＩ-/Ｉ3-酸化還元対をDSSCの製造に使用できるであろう材料、例えば金属及び封止材などに対する腐食性がより低い酸化還元対に置き換えるという問題に対処する。
【０００９】
更に、それは、色素再生のために高い過電圧を示さない酸化還元対を提供することが１つの目的である。当該酸化還元対を含む電気化学装置の相対的に高い又は増加した開放電圧（Voc）をもたらす酸化還元対を提供することが１つの目的である。比較的高い酸化電位及び/又は調節可能な酸化電位を有する酸化還元対を提供することが本発明の１つの目的である。特に、電池のＶｏｃを改善しつつ色素への効率的な電荷移動が起こるように、他の装置パラメーター、例えば特定の色素に依存して酸化電位を調節することができる酸化還元対を提供することが１つの目的である。ヨウ化物/三ヨウ化物系よりも光吸収の少ない酸化還元対を提供することが本発明の１つの目的である。
【００１０】
より安定な装置及び改善された又はより高い変換効率（PCE）を有する装置を提供することも本発明の１つの目的である。かかる装置は、Vocを増加させることによって、又は他の方法で得ることができる。
電荷を調節又は変化させることのできる酸化還元対を提供することが本発明のさらなる目的である。例えば、ある特定の状況下では、電荷を帯びていない又は負電荷を帯びた酸化還元対を提供することが有利であると考えられる。これは、還元又は酸化状態へ、あるいは両方の状態に適用できる。
【００１１】
低吸収性の酸化還元系を提供することも１つの目的である。
【００１２】
本発明は、本発明の一部である、上記の問題を対処する。
【課題を解決するための手段】
【００１３】
注目すべきことに、本発明は、少なくとも２個のヘテロ原子を含む５員複素環及び/又は６員環を含む置換又は非置換の環又は環系を含む配位子を含有する第１列遷移金属の錯体に基づく改善された酸化還元対を提供する。驚くべきことに、この５又は６員複素環は、金属錯体の酸化電位に影響を与え、それによって高い酸化電位を有する有効な酸化還元対を提供する。本発明は、さらに、適切な配位子を使用することによって、及び/又は配位子中の特定の置換基又は構成要素を選択することによって、酸化電位を調整することが可能であるということを見出したことに基づく。
【００１４】
さらに、本発明は、電荷輸送層中に金属錯体に基づく酸化還元対を有する再生型色素増感太陽電池（regenerative, dye-sensitized solar cell）を提供する。有利には、この錯体に基づく酸化還元対はテトラシアノボレート（B(CN)4）の塩の形態で加えられる。
したがって、一態様においては、本発明は、少なくとも２個のヘテロ原子を含む５員複素環及び/又は６員環を含む置換又は非置換の環又は環系を含む配位子を含有する第１列遷移金属を含む錯体を提供する。
【００１５】
別の態様において、本発明は、テトラシアノボレート及び金属錯体に基づく酸化還元対及び/又は酸化還元活性金属錯体を含む電気化学、好ましくは光電気化学及び/又は光電子装置を提供する。ここで、前記テトラシアノボレート及び前記金属錯体は塩の形態で加えることができる。
【００１６】
一態様において、本発明は、下記式（I）：
M(La)n(Xb)m            (I)
（式中、Mは第1列遷移金属であり;
nは、１〜６の整数であり、aは、ｎ個の配位子L1,・・・, Lnが存在するように１〜nの整数(1, ・・・, n)からなる第１の組の連続する数であり；
mは０又は１〜５の整数であり、bは、０と、m＞０である場合にm個の配位子X1,・・・, Xmが存在するように、１〜mの整数（0, ・・・, m）からなる第２の組の連続する数であり； ここで、n及びmは金属M上に存在する配位子の適切な数に等しく;
いずれのLa（L1, ・・・, Ln）も、単座、二座又は三座配位子から独立に選択され、ただし、La(L1, ・・・, Ln)のうちの少なくとも１つは、少なくとも２個のヘテロ原子を含み、そのうちの少なくとも１個が窒素原子である５員Ｎ含有複素環及び/又は６員環を含む置換又は非置換の環又は環系を含む；
Xbは、独立に、単座の共配位子である）
の錯体を提供する。
【００１７】
一態様において、本発明は、第1及び第2の電極と、前記第1及び第2の電極の間にある電荷輸送層とを含み、前記電荷輸送層がテトラシアノボレート（[B(CN)4]-）と式I：
M(La)n(Xb)m            (I)
（式中、Mは遷移金属、好ましくは第1列遷移金属、例えばコバルトであり;
nは、１〜６の整数であり、aは、ｎ個の配位子L1, ・・・, Lnが存在するように整数(1, ・・・, n)の組の連続する数であり；
いずれのLa（L1, ・・・, Ln）も、置換又は非置換の環又は環系を含む単座、二座又は三座配位子から独立に選択され、前記環又は環系は少なくとも１個の窒素原子を含み； 
mは０又は１〜５の整数であり、m≧１である場合にm個の配位子X1, ・・・, Xmが存在するように、m≧１である場合には、bは、整数(1, ・・・, m）の組の連続する数であり；
いずれのXbも、独立に、単座の共配位子、例えばH2O、Cl-、Br-、I-、CN-、NCO-、NCS-、NCSe-、NH3、NR10R11R12、PR10R11R12、R10であり、ここで、R10, R11及びR12は、置換又は非置換のアルキル、アルケニル、アルキニル及びフェニルから独立に選択されることができ；
ここで、n及びmは金属M上に存在する配位子の適切な数に等しい）
の陽イオン性金属錯体を含む電気化学装置を提供する。
【００１８】
一態様において、本発明は、本発明の錯体を含む電気化学又は光電子装置を提供する。
【００１９】
一態様において、本発明は、第1及び第2の電極と、前記第1及び第2の電極の間にある中間層、例えば電解質層を含み、前記中間層が本発明の錯体を含む電気化学装置を提供する。
【００２０】
一態様において、本発明は、電気化学装置の製造方法であって、第１及び第２の電極を用意する工程、中間層を用意する工程、及び中間層に本発明の錯体を加える工程を含む方法を提供する。
【００２１】
一態様において、本発明は、電気化学装置の酸化還元対としての本発明の錯体の使用を提供する。
【００２２】
一態様において、本発明は、酸化還元対及び/又は本発明の錯体の酸化電位を調節するための、本明細書に記載のとおりの配位子及び置換基の使用を提供する。
【００２３】
別の態様において、本発明は、本発明の錯体を含む電解質を提供する。
【００２４】
別の態様において、本発明は、電気化学装置の製造方法であって、
第１及び第２の電極を用意する工程；
電荷輸送層を用意する工程；
前記電荷輸送層に、テトラシアノボレート（[B(CN)4]-）と式I：
M(La)n(Xb)m            (I)
（式中、Mは遷移金属、好ましくは第1列遷移金属、例えばコバルトであり;
nは、１〜６の整数であり、aは、ｎ個の配位子L1, ・・・, Lnが存在するように整数(1, ・・・, n)の組の連続する数であり；
いずれのLa（L1, ・・・, Ln）も、置換又は非置換の環又は環系を含む単座、二座又は三座配位子から独立に選択され、前記環又は環系は少なくとも１個の窒素原子を含み； 
mは0又は１〜５の整数であり、m≧１である場合にm個の配位子X1, ・・・, Xmが存在するように、m≧１である場合には、bは、整数(１, ・・・,m）の組の連続する数であり；
いずれのXbも、独立に、単座の共配位子、例えばH2O、CN-、NCO-、NCS-、NCSe-、NH3、NR10R11R12、PR10R11R12、R10であり、ここで、R10、R11及びR12は、置換又は非置換のアルキル、アルケニル、アルキニル及びフェニルから独立に選択されることができ；
ここで、n及びmは金属M上に存在する配位子の適切な数に等しい）
の陽イオン性金属錯体を含む塩を加える工程；
を含む電気化学装置の製造方法を提供する。
【００２５】
一態様において、本発明は、電気化学、光電気化学及び/又は光電子装置における、テトラシアノボレートと金属錯体に基づく酸化還元対を含む塩の使用を提供する。
【００２６】
本発明のさらなる態様及び好ましい実施形態は、以下で及びに添付の特許請求の範囲で定義される。本発明のさらなる特徴及び利点は、以下の好ましい実施形態についての記載から当業者に明らかになるであろう。
【図面の簡単な説明】
【００２７】
【図１】図1は、本実施の一実施形態に従う、2.7μmのTiO2上の図１６に示す有機色素と、二座配位子を使用するコバルト二座酸化還元対とを含む色素増感太陽電池の電流（I）-電圧（V）特性を示す。
【図２】図2は、本実施の別の実施形態に従う、2.7μmのTiO2上の有機色素（図１６）と、コバルト酸化還元対とを含む色素増感太陽電池の電流（I）-電圧（V）特性を示す。
【図３】図3は、5.5μmの透明TiO2層上の有機色素（図１６）と、本発明の実施形態に従うコバルト三座酸化還元対を含む４μｍ散乱層とを含む色素増感太陽電池の電流（I）-電圧（V）特性を示す。
【図４】図4は、5.5μmの透明TiO2層上の有機色素（図16）と、図３と同じ実施形態に従うコバルト三座酸化還元対を含む４μm散乱層とを含む色素増感太陽電池の入射光子対電流変換効率を示す。
【図５】図5は、本発明の一実施形態に従う装置の電解質の吸収スペクトルと、実施例（アセトニトリル中に電解質を200倍希釈して測定を実施した）に記載したヨウ化物系電解質Z960とを比較する。
【図６】図6に、本発明の一実施形態に従う電解質を使用した模擬フルAM 1.5太陽光での光電流-電圧応答を、ヨウ化物/三ヨウ化物酸化還元対（N1、Z960）を使用した装置と比較して示す。本発明の装置の優れた性能を確認でき、これは高い短絡電流（Ｊsc）によるものであるが、より重要なのは高い開放電圧（Voc）によるということである。
【図７】図7は、本発明の一実施形態に従う装置の入射光-電子変換効率（IPCE又は量子効率）を示し、これを、同じ色素を使用したが従来技術の電解質を使用した装置と比較した。この実施形態の装置の場合に、IPCEスペクトルが青領域（450〜500 nm）で強くなり、600nm以上の波長でよりはっきりしていることが判る。
【図８】図8（図8-1及び8-2）は、置換ビピリジンに基づく例示的な三座配位子La（H-1〜H31）を示し、当該配位子は、発明の一実施形態に従う錯体において使用できる。
【００２８】
【図９】図9（9-1及び9-2）は、置換フェナントロリンに基づく例示的な三座配位子La（J-1〜J26）を示し、当該配位子は、発明の一実施形態に従う錯体において使用できる。
【図１０】図10（10-1及び10-2）は、二置換ピリジンに基づく例示的な三座配位子La（K-1〜K-33）を示し、当該配位子は、発明の一実施形態に従う錯体において使用できる。
【図１１】図11は、二置換ピラゾール、イミダゾール又はピラゾールに基づく例示的な三座配位子La（L-1〜L-4）を示し、当該配位子は、発明の一実施形態に従う錯体において使用できる。
【図１２】図12（12-1及び12-2）は、図8に示したものと同様のタイプの例示的な配位子（M1〜M-15）を示し、さらなる置換基が存在する。
【図１３】図13（13-1及び13-2）は、図9に示したものと同様のタイプの例示的な配位子（N-1〜N-20）を示し、さらなる置換基が存在する。
【図１４】図14（14-1及び14-2）は、図10に示したものと同様のタイプの例示的な配位子（P-1〜P-16）を示し、さらなる置換基が存在する。
【図１５】図15（15-1、15-2、15-3、15-4）は、配位子に用いることができる置換ピリジン、ピラゾール、イミダゾール又はピロールに基づく例示的な二座配位子（Q-1〜Q-63）を示し、当該配位子は本発明の一実施形態に従う錯体において使用できる。
【図１６】図16は、色素3-{6-{4-[ビス(2',4'-ジヘキシルオキシビフェニル-4-イル)アミノ-]フェニル}-4,4-ジヘキシル-シクロペンタ-[2,l-b:3,4-b']ジチフェン-2-イル}-2-シアノアクリル酸の合成を概略的に示す。試薬は、（i）1-ブロモヘキサン、K2CO3、DMF；（ii）n-BuLi、THF、イソプロピルピナコールボレート、（iii）4-ブロモ-ニトロベンゼン、Pd(PPh3）2Cl2、Cs2CO3、DMF、H2O；（iv）Zn、NH4Cl、アセトン、H2O; (v)H2SO4、NaNO2、KI、H2O; (vi) 6、CuI、1,10-フェナントロリン、t-BuOK、トルエン; (vii) n-BuLi, THF、イソプロピルピナコールボレート；(viii) 1、Pd(PPh3)2Cl2、Cs2CO3、DMF、H2O; (ix) シアノ酢酸、ピペリジン、CHC13。
【発明を実施するための形態】
【００２９】
本発明は、遷移金属の錯体及びそれらの電気化学装置での使用を提供する。本発明は、さらに、金属系酸化還元対、特に、金属原子を含む酸化還元活性化合物を含む電気化学及び/又は光電子装置を提供する。本明細書の目的のために、表現「酸化還元活性化合物」は「金属系酸化還元対」と同じであり、用語「酸化還元活性錯体」、「酸化還元化合物」等を包含する。
【００３０】
酸化還元活性化合物は、好ましくは、本発明の装置において、特に、本発明の装置が動作しているときに、還元及び酸化される。例えば、用途に応じて、酸化還元活性化合物は、第１の電極、例えば光電極で酸化され、第2電極、例えば対電極で還元されるか、あるいは、逆である。
【００３１】
用語「含む」は、本明細書の目的のために、「他のものを含む」を意味することが意図される。この用語は、「のみからなる」ことを意味することを意図していない。
【００３２】
一実施形態によれば、本発明は、一つ以上の配位子、例えば本明細書の他の箇所で詳細に説明する配位子La及び/又はXbを含む金属錯体を提供する。この金属錯体は、好ましくは酸化還元活性である。一実施形態によれば、この酸化還元活性化合物は、式（I）：
M(La)n(Xb)m            (I)
の錯体である。
【００３３】
式（I）の錯体において、nは1〜6の整数であり、aは、ｎ個の配位子が存在するように、整数（1、...、n）の組の連続する数である。例えば、nが1である場合、一つのａしかなく、ａは１であり、たった１個の配位子La(L1)が存在する。
【００３４】
nが2である場合、「a」は、２個の配位子La：配位子L1及びL2が存在するように、整数（1、2）の組の連続する数である。
【００３５】
nが3である場合、「a」は、３個の配位子La：配位子L1、L2及びL3が存在するように、整数（1、2、3）の組の連続する数である。nが4である場合、、配位子L1、L2、L3、L4が存在し、nが5である場合、配位子L1、L2、L3、L4、L5が存在し、nが6である場合、配位子L1、L2、L3、L4、L5、L6が存在する。nが2以上である場合、すべての配位子Laは独立に選択され、それらが全て同じであってもよいし、それらのうちの幾つかが同じであってもよいし、又は全てが異なる構造を有してもよい。
【００３６】
式（I）の錯体において、mは0又は１〜５の整数であり、m≧１である場合にm個の配位子：X1, ・・・, Xmが存在するように、m≧１である場合には、bは、整数(1, ・・・,m）の組の連続する数である。例えば、もしmが0である場合、例えば、配位子Xbは存在しない。もしmが1である場合、１個の配位子Xb（X1）が存在する。もしmが2である場合、独立して選択される2個の配位子Xb（X1, X2）が存在する。n及び配位子Laについて、上記のものと同じ原則が適用される。
【００３７】
配位子Xbが存在しなくてもよい。好ましくは、配位子Xbは、存在する場合、共配位子（複数可）（co-ligand(s)）及び/又はスペクテーター配位子（複数可）(spectator ligand(s))である。好ましくは、いずれの配位子Xbも単座配位子から独立に選択される。好ましくは、全ての配位子Xbは、存在する場合、単座配位子である。
【００３８】
一実施の形態によれば、錯体は、置換又は非置換の環又は環系を含む少なくとも１個の単座、二座及び/又は三座配位子を含み、前記環又は環系は少なくとも1個の窒素原子を含む。前記配位子は、好ましくは、本発明の金属系錯体中のLa配位子に対応する。
【００３９】
別の実施形態によると、錯体は、少なくとも２個のヘテロ原子を含む置換又は非置換の5員複素環及び/又は6員環を含む少なくとも1個の配位子を含む。
【００４０】
一実施形態によれば、錯体は、少なくとも1個の窒素原子、特に環窒素原子を含む5又は6員複素環を含む少なくとも1個の単座、二座及び/又は三座配位子を含む。前記配位子は、好ましくは、本発明の金属系錯体中のLa配位子に対応する。一実施形態によると、前記5又は6員複素環は、１個、２個以上の環ヘテロ原子、例えば、３個以上の環ヘテロ原子、例えば4個の環ヘテロ原子を含む。本明細書の目的のために、環ヘテロ原子は、好ましくは、O、N及びSから独立に選択される。
【００４１】
一実施形態によれば、前記5又は6員複素環は、２個以上の環窒素原子、例えば３個以上の環窒素原子、例えば４個の環窒素原子を含む。
一実施形態によれば、前記5又は6員の複素環は、２個以上の環窒素原子、例えば３個以上の環窒素原子、例えば4個の環窒素原子を含む。
【００４２】
一実施形態によると、上記錯体は、式（I）:
M(La)n(Xb)m          (I)
（式中、Mは金属原子、好ましくは遷移金属、より好ましくは第1列遷移金属、例えばコバルトであり;
nは、１〜６の整数であり、aは、ｎ個の配位子L1, ・・・, Lnが存在するように整数１からnまでの整数(1, ・・・, n)からなる第１の組の連続する数であり；
mは0又は１〜５の整数であり、bは、0と、m＞１である場合にm個の配位子X1, ・・・, Xmが存在するように、１〜ｍの整数(0, ・・・, m）からなる第２の組の連続する数であり；
ここで、n及びmは金属M上に存在する配位子の適切な数に等しく；
いずれのLa（L1, ・・・, Ln）も、単座、二座又は三座配位子から独立に選択され、ただし、La（L1, ・・・, Ln）のうちの少なくとも１つは、少なくとも２個のヘテロ原子を含み、それらヘテロ原子のうちの少なくとも１個は窒素原子である５員N含有複素環及び／又は６員環を含む置換又は非置換の環又は環系を含み、前記５又は６員複素環はそれぞれ少なくとも１つの二重結合を含み； 
Xbは、独立に、単座の共配位子である。
【００４３】
別の実施形態によると、特に、テトラシアノボレート（[B(CN)4]-）及び式Iの陽イオン性金属錯体を含む電荷輸送層を含む電気化学及び／又は光電子装置に関し、任意のLa（L1, ・・・, Ln）は、置換又は非置換の環又は環系を含む単座、二座及び三座配位子から独立に選択され、前記環又は環系は少なくとも１個の窒素原子を含む。
【００４４】
錯体の金属原子、例えばMは、好ましくは第1列遷移金属から選択される。従って、金属原子Mは、好ましくは、Sc, Ti, V, Cr, Mn, Fe, Co, Ni, Cu, 及びZnから選択できる。好ましくは、MはFe, Co, Ni, Cuから選択される。最も好ましくは、Mはコバルト(Co)である。本発明の錯体は酸化還元対を形成するため、金属原子Mは、本発明の錯体における様々な酸化レベルで存在してもよい。例えば、金属原子は、+II及び+IIIの酸化状態で存在してもよい。従って、金属原子の可逆的還元及び/又は酸化は、酸化還元活性化合物及び／又は金属系酸化還元対の酸化還元活性のためである。
【００４５】
nは1〜6の整数であることができるため、式（I）の錯体は、少なくとも１個、しかしおそらく６個以下の配位子Laを含む。様々な実施形態を、式(II)〜(XXI)の錯体の例で以下に示す： 
【００４６】
nが1であり、L1が単座配位子であり、mが5である場合：
（II） M L1 X1 X2 X3 X4 X5、ここで、X1からX5は同じであっても異なっていてもよい。
nが1であり、L1が二座配位子である場合（mは4である）：
（III） M L1 X1 X2 X3 X4、ここで、X1からX4は同じであっても異なっていてもよい。
nが1であり、L1が三座配位子である場合（mは3である）：
（IV） M L1 X1 X2 X3、ここで、X1からX3は同じであっても異なっていてもよい。
nが1であり、L1が四座配位子である場合（mは2である）：
（V） M L1 X1 X2、ここで、X1からX2は同じであっても異なっていてもよい。
【００４７】
nが2であり、L1及びL2が両方とも単座配位子である場合（mは4である）：
（VI） M L1 L2 X1 X2 X3 X4、ここで、L1とL2は同じであっても異なっていてもよく、X1からX4のいずれも同じであっても異なっていてもよい。
nが2であり、L1及びL2が両方とも二座配位子である場合（mは2である）：
（VII） M L1 L2 X1 X2、ここで、L1とL2は同じであっても異なっていてもよく、 X1及びX2は同じであっても異なっていてもよい。
nが2であり、L1及びL2がそれぞれ単座及び二座配位子である場合（mは3である）：
（VIII） M L1 L2 X1 X2 X3、ここで、L1とL2は異なり、X1からX3のいずれも同じであっても異なっていてもよい。
nが2であり、L1及びL2はそれぞれ単座及び三座配位子である場合（mは2である）：
（IX） M L1 L2 X1 X2、ここで、L1とL2は異なり、X1とX2のいずれも同じであっても異なっていてもよい。
nが2であり、L1が二座配位子であり、L2が三座配位子である場合（mは1である）：
（X） M L1 L2 X1、ここで、L1とL2は異なる。
nが2であり、L1とL2が両方とも三座配位子である場合（mは0である）：
（XI） M L1 L2、ここで、L1とL2は同じであっても異なっていてもよい。
【００４８】
nが3であり、L1、L2及びL3が全て単座配位子である場合（mは3である）：
（XII） M L1 L2 L3 X1 X2 X3、ここで、L1からL3のいずれも同じであっても異なっていてもよく、X1からX3のいずれも同じであっても異なっていてもよい。
nが3であり、L1、L2及びL3が全て二座配位子である場合（mは0である）：
（XIII） M L1 L2 L3、ここで、L1、L2及びL3のいずれも、それぞれ、独立に、L1、L2、L3の任意の他のものと同じであっても異なっていてもよい。例えば、L1からL3は全て同じであってもよい。
nが3であり、L1が二座配位子であり、L2及びL3が両方とも単座配位子である場合（mは2である）：
（XIV） M L1 L2 L3 X1 X2、ここで、L1はL2及びL3と異なり、L2及びL3は同じであっても異なっていてもよく、X1及びX2は同じであっても異なっていてもよい。
nが3であり、L1が三座配位子であり、L2及びL3が両方とも単座配位子である場合（mは1である）：
（XV） M L1 L2 L3 XI、ここで、L1はL2と異なり、L2とL3は同じであっても異なっていてもよい。
nが3であり、L1が三座配位子であり、L2が二座配位子であり、L3が単座配位子である場合（mは0である）：
（XVI） M L1 L2 L3、ここで、L1、L2及びL3は全て異なる。
【００４９】
nが4であり、L1が二座配位子であり、L2からL4が単座配位子である場合（mは1である）：
（XVII） M L1 L2 L3 L4 X1、ここで、L1はL2からL4と異なり、L2からL4のいずれも同じであっても異なっていてもよい。
nが4であり、L1が三座配位子であり、 L2からL4が単座配位子である場合（mは0である）：
（XVIII） M L1 L2 L3 L4 L1、ここで、L1はL2からL4と異なり、L2からL4のいずれも同じであっても異なっていてもよい。
nが４であり、L1からL4が全て単座配位子である場合（mは2である）： 
（XIX） M L1 L2 L3 L4 X1 X2、ここで、L1からL4のいずれも同じであっても異なっていてもよく、X1及びX2は同じであっても異なっていてもよい。
【００５０】
nが5であり、L1が二座配位子であり、L2からL5が全て単座配位子である場合（mは0である）：
（XX） M L1 L2 L3 L4 L5、ここで、L1はL2からL5と異なるが、L2からL5は同じであっても異なっていてもよい。
nは5（又は6）であり、mが1（又は0、それぞれ）であるその他の場合では、L1からL5（又はL1からL6、それぞれ）は、全て、同じ又は異なる単座配位子である。
【００５１】
以上のことから、本発明の錯体は、ホモレプティック(homoleptic)（同じ配位子Laを含み、mが0である）であってもヘテロレプティック(heteroleptic)（少なくとも２個の異なる配位子を含む）であってもよい。
好ましくは、nは1、2又は3であり、より好ましくは2又は3である。nが2である場合、L1及びL2は、好ましくは同じである。nが3である場合、L1からL3は好ましくは同じである。
【００５２】
本発明の錯体の一実施形態によれば、nは2（M L1 L2）又は3（M L1, L2, L3）であり、mは、いずれの場合も0である。
一実施形態によれば、本発明の錯体は、少なくとも2個、又は少なくとも3個の同一構造を有する配位子Laを含む（それぞれL1=L2又はL1=L2=L3）。
一実施形態によれば、nは1〜3の整数、好ましくは2又は3である。
【００５３】
なお、nとmは金属M上に存在する配位子の適切な数に等しい。そのため、パラメーターn及びm、ならびにそれらの和は、金属原子と配位子La及びXb（それらが単座、二座又は三座配位子である場合）の原子価に依存する。例えば、金属がコバルトである場合には、一般的には、金属に対して可能な６つの錯体結合が存在し、そのため、例えば、2個の三座配位子が存在する場合には、nは2であり、mは0である。同様に、3個の二座配位子Laが存在する場合に、mは3であり、mは0である。
【００５４】
一実施形態によれば、本発明の錯体は、全体的に中性であるか、あるいは全体として正又は負の電荷を有する。本明細書の他の箇所で詳述したように、本発明の配位子から判るように、錯体全体の電荷は、必要に応じて、適切な負電荷を帯びた配位子を選択することにより、酸化又は還元状態で、中性又は負の電荷に調節することができる。本明細書の目的のために、本発明の電気化学装置の他の構成要素に依存して前記電荷を調整するために、錯体の電荷を調整可能であることが有利であると考えられる。特に、装置の他の構成要素、例えば色素などとの帯電相互作用を避けるために、酸化還元対の電荷を中性又は負の電荷に調整することができる。
【００５５】
以下、本発明の少なくとも１つの配位子についての好ましい実施形態を示す。一実施形態によると、前記配位子は、少なくとも２個のヘテロ原子を含む５員複素環及び/又は６員環を含む置換又は非置換の環又は環系を含む。これらの実施形態は、式（I）の錯体の配位子La（L1, ・・・, Ln）にも適用される。
【００５６】
5又は6員複素環は、置換又は非置換の複素環として独立に提供されてもよい。当該複素環は、別の環又は環系に縮合していてもよく、及び／又は複素環の炭素の／炭素上の２個の置換基が環を形成していてもよく、環を形成する場合に、複数の環のうちの１つが前記５又は６員複素環であるスピロ化合物をもたらしてもよい。さらに、5又は6員複素環は、共有結合により、別の環又は環系、例えば、ピリジン環に、又は１つのピリジン環又はより多くの環を含む多環系に、結合していてもよい。
【００５７】
好ましくは、置換又は非置換の5又は6員複素環（少なくとも２個のヘテロ原子を含む6員複素環）は、少なくとも1つの二重結合を含む。より好ましくは、 5又は6員の複素環は芳香族である。
【００５８】
好ましい一実施形態によれば、本発明の錯体は、同一又は異なっていてもよく、少なくとも1個、より好ましくは少なくとも２個、さらに好ましくは少なくとも３個の二座配位子Laを含み、二座配位子Laは同じであっても異なっていてもよい。
【００５９】
別の、さらに好ましい実施形態によれば、本発明の錯体は、少なくとも1個、好ましくは、少なくとも2個の三座配位子Laを含み、三座配位子Laは同じであっても異なっていてもよい。
【００６０】
一実施の形態によれば、前記n個の配位子La（L1, ・・・, Ln）のうちの少なくとも１つは、ピリジン環、あるいは、少なくとも２個のヘテロ原子を含む前記５員複素環及び／又は前記６員環に共有結合により連結された又は縮合したピリジン環を含む環系を含む。ここで、前記ピリジン環又は環系は、さらに置換されていてもいなくてもよいピリジン環を含む。
【００６１】
一実施形態によれば、前記5又は6員環は、好ましくは、少なくとも1個のN、O、P及びSの群から選択された少なくとも１個のヘテロ原子、好ましくは少なくとも１個のNを含む。
【００６２】
一実施形態によれば、前記5員複素環は２個以上（好ましくは４個以下）のヘテロ原子を含み、前記６員複素環は２個以上（好ましくは４個以下）のヘテロ原子を含む。好ましくは、少なくとも、第１ののヘテロ原子は窒素であり、少なくとも第２のヘテロ原子又はさらなるヘテロ原子はN、O、P及びSから独立に選択される。好ましくは、前記第２のヘテロ原子はNであり、もし該当する場合には、さらなるヘテロ原子（第３、第４など）はN、O、P及びSから独立に選択され、好ましくは、それらはNである。
【００６３】
別の実施形態によれば、配位子、特に酸化還元活性化合物の任意の配位子Laは、置換及び非置換ピリジン又はポリピリジン（例えばビ−及びトリピリジン）配位子、置換及び非置換ピラゾール、置換及び非置換ピラジン、置換及び非置換トリアゾール、置換及び非置換テトラゾール、置換及び非置換ピリダジン、置換及び非置換イミダゾールから独立に選択され、ここで置換基は1〜40個の炭素と0〜25個のヘテロ原子を含む炭化水素、ハロゲン、（-F、-Cl、-Br、-I）、-NO2、及び-OHから選択される。
【００６４】
置換基の前記ピリジン、ポリピリジン、ピラゾール、ピラジン、トリアゾール、ピリダジン及びイミダゾールの置換基は、存在する限り、R1〜R8及びR1〜R7の好ましい実施形態を含めて本明細書中の別の箇所で定義したとおりのR1、R2、R3、R4、R5、R6、R7、R8、R1、R2、R3、R4、R5及びR6の置換基のうちの任意の1つとして選択することができる。
【００６５】
一実施形態によれば、本発明の錯体の少なくとも1個の配位子は、下記式（1）〜(63)の化合物から独立に選択される。好ましくは、式（I）の錯体の前記n個の配位子La（L1, ・・・, Ln）、又は式（II）〜（XVII）の錯体のいずれも、該当する限り、下記式(1)〜(63)の化合物から独立に選択される： 
【００６６】
【化１】
2014513057.tif 000003
【００６７】
【化２】
2014513057.tif 000004
【００６８】
【化３】
2014513057.tif 000005
【００６９】
【化４】
2014513057.tif 000006
【００７０】
ここで、R1、R2、R3、R4、R5、R6、R7、R8のいずれも、もし該当するならば、H、ハロゲン（F、Cl、Br、I）、-NO2、-NH2、-OHから、及び1〜50個の炭素と0〜20個のヘテロ原子を含む炭化水素、好ましくは1〜30個の炭素と0〜20個のヘテロ原子を含む前記炭化水素から独立に選択することができ；
R’及びR’’は、置換基-CH2R1、-CHR1R2及び-CR1R2R3から独立に選択され；
ただし、もし前記化合物が上記式(1)〜(5)のいずれかに従う化合物である場合には、前記置換基R1、R2、R3、R4、R5、R6、R7、R8のうちの少なくとも１つは、存在する限り、下記式(A-1)〜(G-2)の置換基から独立に選択される：
【００７１】
【化５】
2014513057.tif 000007
【００７２】
【化６】
2014513057.tif 000008
【００７３】
【化７】
2014513057.tif 000009
【００７４】
【化８】
2014513057.tif 000010
【００７５】
【化９】
2014513057.tif 000011
【００７６】
ここで、前記点線は、式(1)〜(63)の化合物に(A-1)〜(G-2)の置換基が連結する結合を表し、置換基R1、R2、R3、R4、R5及びR6は、存在する限り、H、ハロゲン（F、Cl、Br、I）、-NO2、-NH2、-OHから、及び1〜50個の炭素と0〜20個のヘテロ原子を含む及び/又はからなる炭化水素、好ましくは1〜50個の炭素と0〜15個のヘテロ原子を含む及び/又はからなる炭化水素から独立に選択される。R’及びR’’は、本明細書において先に及び他の箇所で定義したとおりである。
【００７７】
しかし、電子受容性置換基（例えばハロゲン、-CF3、-CNを含む）が好ましい。
「炭化水素」は、本明細書の目的のために、少なくとも1個の炭素原子を含む化合物又は置換基である。置換基-C≡N (-CN）及び-CF3は炭化水素であると考えられる。
【００７８】
化合物（6）〜（63）は、単座配位子の形態で用意することができるのに対し、一実施形態に従う、式（A-1）〜（G-2）に従う少なくとも１個の置換基を含む化合物（1）〜（5）は、一般的に、二座又は三座配位子である。置換基R1〜R8（該当する限り）の選択に応じて、化合物（6）〜（63）は、二座又は三座配位子La（L1, ・・・, Ln）の形態で用意されてもよい。
R1、R2、R3、R4、R5、R6、R7、R8並びにR1、R2、R3、R4、R5及びR6のいずれも、各置換基が化合物（1）〜（63）上に存在するか又は化合物（1）〜（42）の群及びそれらの置換基のものである限り、もし該当する場合には、本明細書中の他の箇所で述べた条件の下で、Hから、及び1〜50個の炭素及び0〜20個のヘテロ原子を含む炭化水素から独立に選択できる。
【００７９】
なお、もし本発明の酸化還元活性錯体が、２個以上の異なる配位子、例えば、上記の化合物（1）〜（63）又は本明細書中の他の箇所で定義したとおり化合物（1）〜(42)の群から独立に選択された２個以上の異なる配位子を含む場合には、置換基R1、R2、R3、R4、R5、R6、R7、R8並びに/又はR1、R2、R3、R4、R5及びR6のうちの任意の所与の置換基は、存在する限り（任意の置換基が所与の置換基数を意味する）、前記２個（潜在的に異なる）の配位子で同じである必要はなく、独立に選択できる。例えば、酸化還元活性錯体が式（66）（下記参照）に従う２個の配位子を含む場合、式（66）のそれらの２個の配位子のうちの１つの上にある任意のR1は、式（66）の他の置換基上にある置換基R1と異なっていてもよい。同様に、酸化還元活性錯体が、式（1）〜（67）の化合物から独立に選択された２個の異なる配位子、例えば式（66）の配位子と式（67）の配位子を含む場合には、それらの２個の配位子上に存在する任意のR1（及び同じ置換基数を有する他の全ての置換基）は独立に選択され、そのため、同じであっても異なっていてもよい。換言すれば、任意の所与の配位子Laについて、各置換基R1〜R7又はR1〜R8とR1-6は、別の配位子La上にもしかすると存在する置換基R1〜R7又はR1〜R8とR1-6から独立に選択される。これは、配位子Laが同じである実施形態には当てはまらない。
【００８０】
テトラシアノボレート([B(CN)4]-)と式Iの陽イオン性金属錯体を含む電荷輸送層を含む本発明の装置の好ましい一実施形態によると、式（1）〜(63)の化合物への言及は、特に、化合物(1), (2), (3), (6), (7), (10), (11), (12), (15), (16), (23), (24), (25), (26), (27), (28), (29), (30), (31), (32), (33), (34), (35), (36), (37), (39), (40), (41)及び(42)の群を指し、これは、「化合物(1)〜(42)の群」として特定できる。
【００８１】
テトラシアノボレート([B(CN)4]-)と式Iの陽イオン性金属錯体を含む電荷輸送層を含む本発明の装置の好ましい一実施形態によると、式（A-1）〜(G-2)の化合物への言及は、より具体的には、化合物(A-3), (A-5), (A-6), (B-5), (B-6), (B-8), (B-9), (B-10), (B-ll), (B-12), (B-13), (B-14, (B-15), (B-17), (B-21), (B-22), (B-24), (B-25), (B-26), (B-27), (C-2), (C-3), (C-4), (-5), (C-6), (C-7), (C-8), (C-9), (C-10), (C-l l), (C-13), (C-14), (C-15), (C-16), (C-12), (C-17), (C-18), (C-19), (C-20), (C-21), (C-24), (C-25), (C-26), (C-27), (D-l), (D-2), (D-3), (E-l), (E-2), (E-3), (F-l), (F-2), (F-3), (F-4), (F-5), (F-6), (F-7), (F-9), (F-10), (G-l)及び(G-2)からなる群のうちの１つ以上の置換基を指し、この群は、好ましくは「(A-3)〜(G-2)」 の群として本明細書において特定される。
【００８２】
ヘテロ原子は、好ましくは、Si, N, P, As, O, S, Se, ハロゲン(特にF, CI, Br及びI), B, Beから、より好ましくはSi, N, P, O, S,及びハロゲンから、最も好ましくはN, O, S及びハロゲンから独立に選択される。
【００８３】
一実施形態によると、前記置換基R1、R2、R3、R4、R5、R6、R7、R8、並びにR1、R2、R3、R4、R5及びR6のうちのいずれも、H, ハロゲン, -F, -CI, -Br, -I, -NO2, -CN, -OH, -CF3, 置換又は非置換のC1-C50アルキル、C2-C50アルケニル、C2-C50アルキニル、及びC4又はC5〜C50アリールから独立に選択され、ここで前記置換又は非置換のアルキル、アルケニル、アルキニル又はアリールにおいて、任意の炭化水素基（好ましくは、もし該当する場合に、非隣接炭化水素基）は、-O-, -S-, -S(=O)-, -S(=O)2-, -Si-, -Ge-, -NRA-, -N=, -BRA-, -PRA-, -P(=O)RA-, -P(=O)ORA-, -C(=O)-, -C(=S)-, -C(=O)O-, -OC(=O)-, -C(=NRA)-, -C=NRA-, -NRAC(=O)-, -C(=O)NRA-, -NRAC(=S)-及び-C(=S)NRA-の群から選択された任意の１つに置き換えられていてもよい。
ここで、もし前記アルキル、アルケニル、アルキニル及びアリールが置換されたものである場合には、置換基、及び前記RAは、もし存在する場合に、ハロゲン, -F, -CI, -Br, -I, -NO2, -CN, -OH, -CF3, 置換又は非置換のC1-C15アルキル、C2-C15アルケニル、C2-C15アルキニル、、C2-C15アルキニル、C4又はC5〜C18アリールから独立に選択され、ここで前記置換基の任意の炭化水素は、-O-, -S-, -S(=O)-, -S(=O)2-, -Si-, -Ge-, -NRA-, -N=, -BRB-, -PRB-, -P(=O)RB-, -P(=O)ORB-, -C(=O)-, -C(=S)-, -C(=O)O-, -OC(=O)-, -C(=NRB)-, -C=NRB-, -NRBC(=O)-, -C(=O)NRB-, -NRBC(=S)-及び-C(=S)NRB-の群から選択された任意の１つに置き換えられていてもよく、ここで、RAはHであってもよく；
ここで、もし前記アルキル、アルケニル、アルキニル又はアリールがさらに置換されたものである場合には、前記置換基の置換基、及び前記RBは、もし存在する場合に、ハロゲン, -F, -CI, -Br, -I, -NO2, -CN, -OH, -CF3, 置換又は非置換のC1-C8アルキル、C2-C8アルケニル、C2-C8アルキニル、C5-C8アリールから選択することができ、ここで、前記置換基の任意の炭化水素基は、-O-, -S-, -S(=O)-, -S(=O)2-, -Si-, -Ge-, -N=, -BRB-, -C(=O)-, -C(=S)-, -C(=O)O-, -OC(=O)-の群から選択された任意の１つに置き換えられていてもよく、RBはHであってもよい。前記のさらなる置換基のさらなる置換基は、好ましくは、ハロゲン、-CN及びC1〜C4アルキル、C2-C4アルケニル及びC2-C4アルキニルから選択され、ここで、前記アルキル、アルケニル又はアルキニルの任意の利用可能な水素はハロゲンにより置換されていてもよい。
【００８４】
好ましくは、前記置換又は非置換のC1-C50アルキル、C2-C50アルケニル、C2-C50アルキニル、及びC4又はC5〜C50アリールは、置換又は非置換のC1-C20アルキル、C2-C20アルケニル、C2-C20アルキニル、及びC4〜C20アリールである。
【００８５】
本明細書の目的のために、本明細書で特定される任意のアルキル、アルケニル又はアルキニルは、直鎖、分岐及び/又は環状であることができる。この場合に、アルキル、アルケニル及びアルキニルは3つ以上の炭素を有する。4又は5個の炭素を有する任意のアリール基は、芳香環置換基環をもたらすように適切な数の環ヘテロ原子を有する。そのため、「アリール」という表現は、ヘテロアリールを包含する。一実施形態によると、アリールは、ヘテロアリールから及びヘテロ原子を欠くアリールから選択される。
【００８６】
好ましくは、RAは、H, C1-C10アルキル、C2-C10アルケニル、C2-C10アルキニル, C4-C10アリール, -CNから選択され、ここで、前記アルキル、アルケニル、アルキニル及び/又はアリールは、-CN, C1-C4アルキル（部分的に又は完全にハロゲン化された）及びハロゲンによりさらに置換されていてもよい。より好ましくは、RAはH, -CN, C1-C5アルキル, C2-C5アルケニル, C2-C5アルキニル, C4-C6アリールから選択され、-CN又はハロゲンによりさらに置換されていてもよい。
【００８７】
好ましくは、RBは、H、H、C1-C5アルキル、C2-C5アルケニル、C2-C5アルキニル、C4-C6アリール、-CNから選択され、、ここで、前記アルキル、アルケニル、アルキニル及び/又はアリールは、-CN、C1-C4アルキル基（部分的又は完全にハロゲン化された）及びハロゲンによりさらに置換されていてもよい。より好ましくは、RBは、H、-CN、C1-C4アルキル基、C2-C4アルケニル、C2-C4アルキニル、C4-C6アリールから選択され、-CN又はハロゲンによりさらに置換されていてもよい。
【００８８】
RA, RB 及びRCのいずれも、前記置換基RA、好ましくはRBの好ましい実施形態を含む、本明細書の他の箇所で定義したとおりのRAについて定義した置換基、好ましくはRBについて定義した置換基から独立に選択される。
【００８９】
好ましい一実施形態によると、R1, R2, R3, R4, R5, R6, R7及びR8のいずれも、化合物(1)〜(63)（又は上述の実施形態に従う化合物(1)〜(42)の群）上に存在する限り、本明細書中の他の箇所で述べた条件の下で、H、ハロゲン、及び１〜20個の炭素と0〜10個のヘテロ原子を含む炭化水素から、好ましくはH及び0〜10個のヘテロ原子を含C1-C10炭化水素から、より好ましくはH及び0〜5個のヘテロ原子を含むC1-C5炭化水素から独立に選択される。
【００９０】
好ましい一実施形態によると、R1, R2, R3, R4, R5及びR6のうちのいずれも、上記置換基（A-1）〜（G-2）上（又は上述の実施形態に従う置換基（A-3）〜（G-2）の群の上）及び/又は配位子上、例えばXb上に存在する限り、もし該当する場合には、本明細書中の他の箇所で述べた条件の下で、H、ハロゲン、及び１〜20個の炭素と0〜10個のヘテロ原子を含む炭化水素から、又は１〜15個の炭素と0〜10個のヘテロ原子を含む炭化水素から、より好ましくはH及び0〜5個のヘテロ原子を含むC1-C5炭化水素から独立に選択される。
【００９１】
一実施形態によると、R1, R2, R3, R4, R5, R6, R7, R8, R1, R2, R3, R4, R5, R6, R’及びR’’のいずれも、もし該当する場合には、H, 及びC1-C10アルキル、C2-C10アルケニル、C2-C10アルキニル及びC5-C12アリール(好ましくはC6-C12アリール)から独立に選択され、ここで、前記アルキル、アルケニル、アルキニル及びアリールにおいて、１個、数個又は全ての利用可能な水素がハロゲン及び/又は-CNに置き換わっていてもよく、ここで、前記R1〜R8及びR1〜R6のいずれも、さらに、ハロゲンから及び-C≡N (-CN)から選択できる。前記アリールは、さらに、C1-C4アルキル, ハロゲン及び-CNにより置換されていても置換されていなくてもよい。
【００９２】
一実施形態によると、R1, R2, R3, R4, R5, R6, R7, R8, R1, R2, R3, R4, R5, R6, R’及びR’’のいずれも、存在する限り、式(A-l)〜(G-2)の置換基から又は先に定義した置換基(A-3)〜(G-2)の群((A-l) to (G-2)は置換基R1〜R8の例であるため、これは、好ましくは、R1〜R8だけに当てはまる)、H、及びC1-C6アルキル、C2-C6アルケニル、C2-C6アルキニル、及びC6-C10アリールから独立に選択され、ここで、前記アルキル、アルケニル、アルキニル及びアリールにおいて、1個、数個又は全ての利用可能な水素がハロゲン及び/又は-CNに置き換わっていてもよく、ここで、前記R1〜R8及びR1〜R6のいずれも、さらに、ハロゲンから及び-C≡N (-CN)から選択できる。前記アリールは、さらに、C1-C4アルキル、ハロゲン及び-CNにより置換されていても置換されていなくてもよい。
【００９３】
一実施形態によると、R1, R2, R3, R4, R5, R6, R7, R8, R1, R2, R3, R4, R5, R6, R’及びR’’のいずれも、存在する限り、式(A-l)〜(G-2)の置換基から又は先に定義した置換基(A-3)〜(G-2)の群(好ましくはR1〜R8の場合、上記参照)、H、及びC1-C6、好ましくはC1-C4、より好ましくはC1-C3アルキルから独立に選択され、前記アルキルは必要に応じて部分的に又は完全にハロゲンにより置換されていてもよく、ここで、前記R1〜R8及びR1〜R6のいずれか１つは、さらに、ハロゲンから及び-C≡Nから選択できる。
【００９４】
一実施形態によると、R1, R2, R3, R4, R5, R6, R7, R8, R1, R2, R3, R4, R5, R6のいずれも、存在する限り、式(A-l)〜(G-2)の置換基から又は先に定義した置換基(A-3)〜(G-2)の群(好ましくはR1〜R8の場合、上記参照)、H、ハロゲン、-CN、及びC1-C6、好ましくはC1-C4、最も好ましくはC1-C3アルキルから独立に選択され、前記アルキルはことによるとハロゲンにより置換されていてもよい。一実施形態によると、R7〜R9は-CNでない。
【００９５】
一実施形態によると、R’及びR’’は、H及びC1-C6直鎖状、分岐状又は環状アルキルから独立に選択され、前記アルキルはことによると及び必要に応じて部分的に又は完全にハロゲンにより置換されていてもよい。
【００９６】
一実施形態によると、R1, R2, R3, R4, R5, R6, R7, R8（もし該当する場合、ただし、本明細書中の他の箇所で述べた化合物(1)〜(5)に関する条件付きで）は、存在する限り、H、ハロゲン、-CNから、及びC1-C6アルキル及びアルケニル、前記アルキル及びアルケニルから独立に選択され、前記アルキル及びアルケニルの任意の利用可能な水素がハロゲン及び/又は-CNにより置き換えられていても置き換えられていなくてもよい。好ましくは、R1, R2, R3, R4, R5, R6, R7, R8（もし該当する場合、ただし、本明細書中の他の箇所で述べた化合物(1)〜(5)に関する条件付きで）は、存在する限り、H、ハロゲン、-CNから、及びC1-C4アルキルから独立に選択され、前記アルキルは必要に応じて完全に又は部分的にハロゲン化されていてもよい。好ましくは、R1, R2, R3, R4, R5, R6, R7, R8は、存在する限り、H、ハロゲン、-CN、-CF3及びC1-C3アルキルから独立に選択される。
【００９７】
一実施形態によると、R1, R2, R3, R4, R5, R6は、存在する限り、H、ハロゲン、-CNから、及びC1-C6アルキル及びアルケニルから独立に選択され、前記アルキル及びアルケニルの任意の利用可能な水素がハロゲン及び/又は-CNにより置き換えられていても置き換えられていなくてもよい。好ましくは、R1, R2, R3, R4, R5, R6は、存在する限り、H、ハロゲン、-CNから、及びC1-C4アルキルから独立に選択され、前記アルキルは必要に応じて完全に又は部分的にハロゲン化されていてもよい。好ましくは、R1, R2, R3, R4, R5, R6は、存在する限り、H、ハロゲン、-CN、-CF3及びC1-C4アルキルから独立に選択される。一実施形態によると、R7〜R9は好ましくはハロゲン及び/又はCNから選択されない。
【００９８】
H以外の置換基R1, R2, R3, R4, R5, R6, R7, R8, R1, R2, R3, R4, R5, R6は、金属錯体の酸化電位を調整するのに好適である。理論に束縛されるわけではないが、かかる置換基はより高いＶoc値を有する電気化学装置を得ることを助け、色素の特性に対して酸化還元対の酸化電位を調整すると考えられる。
【００９９】
本発明の錯体の一実施形態によると、前記配位子La (L1, ・・・, Ln)のうちの少なくとも１つは、下記式（1-2）〜（3-2）の化合物から独立に選択される。
【０１００】
【化１０】
2014513057.tif 000012
【０１０１】
ここで、置換基R1, R3, R5, R6及びR8から選択される、前記化合物の少なくとも１個の置換基は、存在する限り、置換基(A-l)〜(G-2)から又は本明細書の他の箇所に定義した置換基(A-3)〜(G-2)の群から選択される。
【０１０２】
本発明の錯体の一実施形態によると、前記配位子La (L1, ・・・, Ln)のうちの少なくとも１つは、下記式（1-3）〜（3-3）の化合物から独立に選択される。
【０１０３】
【化１１】
2014513057.tif 000013
【０１０４】
ここで、置換基R1, R5及びR8から選択される、前記化合物の少なくとも１個の置換基は、存在する限り、置換基(A-l)〜(G-2)から又は本明細書の他の箇所に定義した置換基(A-3)〜(G-2)の群から選択される。
【０１０５】
少なくとも１個の配位子Laが下記式（1-5）〜(3-5)の化合物から選択される、上記請求項のいずれか一項に記載の錯体。
【０１０６】
【化１２】
2014513057.tif 000014
【０１０７】
ここで、R1は置換基(A-l)〜(G-2)から又は本明細書の他の箇所に定義した置換基(A-3)〜(G-2)の群から選択される。
【０１０８】
本発明によると、環内に本発明の錯体の金属原子に結合している第２のヘテロ原子が存在することが、酸化還元対としての本発明の錯体の特性及び適切性に正の影響を及ぼすのに好適であることが驚くべきことに見いだされた。
【０１０９】
従って、少なくとも２個の環ヘテロ原子を有する環を含む配位子（例えばLa）が特に好ましい。この実施形態（「実施形態A」）によると、(10)〜(42), (50)〜(63)から、より好ましくは、配位子(1), (2), (3), (4), (1-2), (2-2), (3-2), (1-3), (2-3), (3-3), (1-4), (2-4), (3-4)を含む錯体から、これらの化合物が(B-l)〜(B-24), (C-17)〜(C-27), (D-l)〜(D-3), (F-l)〜(F-10), (G-l)及び(G-2)から選択された少なくとも１個の置換基を含む限り、選択された１又は２個以上の配位子を含む。
【０１１０】
別の実施形態（「実施形態A」）によると、正確に２個の環ヘテロ原子を有する環を含む配位子（例えばLa）が特に好ましい。
【０１１１】
一実施形態（「実施形態B」）によると、少なくとも2個の隣接する環ヘテロ原子を含む配位子（例えば、La）が特に好ましい。従って、本発明の錯体は、(13), (15), (16), (17), (18), (23)〜(34), (40)〜(42), (50)〜(54), (60)〜(63)から、より好ましくは、配位子(1), (2), (3), (4), (1-2), (2-2), (3-2), (1-3), (2-3), (3-3), (1-4), (2-4), (3-4)を含む錯体から、これらの化合物が、(B-l), (B-3), (B-6), (B-8), (B-13), (B-24), (B-25), (B-27), (C-l)〜(C-8), (C9)〜(C-16), (C-18)〜(C-27), (D-l)〜(D-3), (F-l), (F-3), (F-4), (F-6), (G-l), (G-2)から選択された少なくとも１個の置換基を含む限り、選択された１又は２個以上の配位子を含む。
【０１１２】
一実施形態（「実施形態C」）によれば、5員複素環を含む配位子（例えば、La）が特に好ましい。従って、本発明の錯体は、(6)〜(34), (43)〜(63)から、より好ましくは、配位子(1), (2), (3), (4), (1-2), (2-2), (3-2), (1-3), (2-3), (3-3), (1-4), (2-4), (3-4)を含む錯体から、これらの化合物が、(A-l)〜(A-6), (B-l)〜(B-18), (C-l)〜(C-8), (D-l)〜(D-3), (E-l)〜(E-3), (F-l)〜(F-10), (G-l)及び(G-2)から選択された少なくとも１個の置換基を含む限り、選択された１又は２個以上の配位子を含む。
【０１１３】
一実施形態（「実施形態D」）によれば、任意のさらなる環に縮合していない５員複素環を含む配位子（例えば、La）が特に好ましい。従って、本発明の錯体は、(6)〜(34)から、より好ましくは、配位子(1), (2), (3), (4), (1-2), (2-2), (3-2), (1-3), (2-3), (3-3), (1-4), (2-4), (3-4)を含む錯体から、これらの化合物が、(A-l)〜(A-6), (B-l)〜(B-18), (C-l)〜(C-8), (D-l)〜(D-3)から選択された少なくとも１個の置換基を含む限り、選択された１又は２個以上の配位子を含む。
【０１１４】
一実施形態（「実施形態E」）によれば、芳香族性を有する（芳香族である）５又は６員複素環を含む配位子（例えば、La）が特に好ましい。従って、本発明の錯体は、(6), (7), (10)〜(12), (15), (16), (19), (21), (23)〜(28), (31)〜(34), (35)〜(36), (39), (42), (43)〜(48), (50)〜(53), (55)〜(56), (58)〜(60)及び(62)から、より好ましくは、配位子(1), (2), (3), (4), (1-2), (2-2), (3-2), (1-3), (2-3), (3-3), (1-4), (2-4), (3-4)を含む錯体から、これらの化合物が、(A-3)〜(G-2)から選択された少なくとも１個の置換基を含む限り、選択された１又は２個以上の配位子を含む。
【０１１５】
一実施形態（「実施形態F」）によれば、本発明は、少なくとも１個のピリジン環と少なくとも１個の置換基を含む１又は２個以上の二座又は三座配位子（例えばLa）を含む錯体を提供する。ここで、前記置換基は炭素−窒素結合により前記ピリジン環に結合している。従って、本発明は、式(1), (2), (3), (4), (1-2), (2-2), (3-2), (1-3), (2-3), (3-3), (1-4), (2-4)及び/又は(3-4)の１又は２個以上の配位子を含む錯体を提供する。ここで、前記配位子は、(A-3), (B-8)〜(B-10), (B-23), (B-24), (C-4)〜(C-6), (C-9)〜(C-l6), (C-23), (C-26), (D-2), (E-3), (F-3), (F-4), (F-7), (G-l)から選択された１又は２個以上の置換基を含む。
【０１１６】
一実施形態（「実施形態G」）によると、本発明の錯体は、少なくとも１個のピリジン環と、置換基(A-l)〜(A-6), (B-l)〜(B-27), (C-l)〜(C-27), (D-l)〜(D-3), (E-l)〜(E-3), (F-l)〜(F-19)及び(G-l)〜(G-2)から選択された少なくとも１個の置換基を含む１又は２個以上の二座又は三座配位子（例えば、La）を含む。
上記実施形態A〜Gは、より特に好ましい実施形態を提供するために可能である限り互いに組み合わせることができる。例えば、好ましい一実施形態によると、錯体は、実施形態A〜Gのうちの２つ以上の定義（切断集合(cut-set)、重複（overlap）、又は共通部分(intersection)
【０１１７】
【数１】
2014513057.tif 000015
【０１１８】
）を満たす化合物から選択された配位子を含む。例えば、本発明の錯体は、５員複素環を含む配位子から選択された配位子を含み、当該配位子は、同時に、芳香族性を有する（実施形態CとEの重複）。
【０１１９】
さらに、特に好ましい実施形態は、実施形態AとB；AとC;AとD; AとE; AとFの重複である。さらに好ましい実施形態は、実施形態BとC; BとE; BとF, BとG; BとFの重複により提供される。さらに好ましい実施形態は、実施形態CとD; CとE; CとF; CとGの重複である。さらに好ましい実施形態は、実施形態DとE; DとF; DとGの重複である。さらに好ましい実施形態は、実施形態EとF; EとGの重複である。さらに好ましい実施形態は、実施形態FとGの重複である。
さらに好ましい実施形態は、実施形態A〜Gから選択された３つの実施形態の重複により提供される。かかる特に好ましい実施形態は、以下の実施形態の重複により提供される：A, B 及びC; A, B及びD; A, B及びE; A, B及びF; A, B及びG; A, C及びD; A, C及びE; A, C及びF; A, C及びG; A, D及びE; A, D及びF; A, D及びG; A, E及びF; A, E及びF; B, C及びD; B, C及びE; B, C及びF; B, C及びG; B, D及びE; B, D及びF; B, D及びG; B, E及びF; B, E及びG; B, F及びG; C, D及びE; C, D及びF; C, D及びG; C, E及びF; C, E及びG; C, F及びG; D, E及びF; D, F及びG。
【０１２０】
例えば、実施形態A, B及びC の重複(上記下線部)は、少なくとも２個（A）の隣接（B）するヘテロ原子を含む５員環（C）を有する配位子を含む本発明の錯体に関する。これらの配位子は、化合物(13), (15)〜(18), (23)〜(34), (50)〜(54), (60)〜(63)、及び式(1)〜(5), (1-2), (2-2), (3-2), (1-3), (2-3), (3-3), (1-4), (2-4), (3-4)の化合物（これらの後者の化合物が置換基(B-l), (B-4), (B-6), (B-8), (B-13), (C-1)〜(C-8), (D-1)〜(D3), (F-1), (F-3), (F-4), (F-6), (G-1), (G-2)から選択された少なくとも１個の置換基を含む限り）により表されるものである。
【０１２１】
さらに好ましい実施形態は、実施形態A〜Gから選択された４つの実施形態の重複により提供される。かかる特に好ましい実施形態は、以下の実施形態の重複により提供される：A, B, C及びD; A, B, C及びE; A, B, C及びF; A, B, C及びG; A, B, D及びE; A, B, D及びF; A, B, D及びG; A, C, D及びE; A, C, D及びF; A, C, D及びG; A, C, E及びF; A, C, E及びG; A, D, E及びF; A, D, E及びG; A, E, F及びG; B, C, D及びE; B, C, D及びF; B, C, D及びG; B, C, E及びF; B, C, E及びG; B, C, F及びG; B, D, E及びF; B, D, E及びG; B, E, F及びG; C, D, E及びF; C, D, E及びG; C, D, F及びG; D, E, F及びG。
【０１２２】
例えば、実施形態A, B, C及びGの重複 (上記下線部)は、少なくとも１個のピリジン環（G）と、少なくとも２個（A）の隣接（B）するヘテロ原子を含む５員環（C）を有する置換基とを含む本発明の錯体に関する。これらの配位子は、式(1)〜(5), (1-2), (2-2), (3-2), (1-3), (2-3), (3-3), (1-4), (2-4), (3-4)の化合物（これらの後者の化合物が置換基(B-l), (B-4), (B-6), (B-8), (B-13), (C-1)〜(C-8), (D-1)〜(D3), (F-1), (F-3), (F-4), (F-6), (G-1), (G-2)から選択された少なくとも１個の置換基を含む限り）により表されるものである。
【０１２３】
上記の実施形態及び好ましい、組み合わされた又は特定の実施形態において、実施形態Aを実施形態A’に置き換えることができ、正確に２個の環ヘテロ原子を有する環が存在する対応する重複がもたらされる。
【０１２４】
さらに、ヘテロ原子は上記定義の通りであるが、窒素が好ましい環ヘテロ原子であることも特に記す。一実施形態によると、正確に２個又は２個よりも多くの環ヘテロ原子が存在する場合、前記ヘテロ原子は好ましくは窒素原子である。
【０１２５】
一実施形態によると、本発明の錯体は、式(1), (2), (3), (1-2), (2-2), (3-2), (1-3), (2-3), (3-3), (1-4), (2-4), (3-4)のいずれかの化合物から選択され少なくとも１つの配位子を含み、前記化合物は、１個、又は、もし該当する場合には、２個又は３個の式B-8の置換基
いずれかで置換されている前記該当する場合は、式B-8の2個又は3個の置換基により置換されており、その他の置換基は上述のとおり選択されるが、好ましくはH、ハロゲン、-CN、-CF3、及びC1-C4アルキル、C2-C4アルケニル及びC2-C4アルキニルから選択され、ここで、前記アルキル、アルケニル及びアルキニルにおいて、1個、数個又は全ての利用可能な水素がハロゲンに置き換えられていてもよい。
【０１２６】
一実施形態によれば、本発明の錯体（例えば式（I）の錯体）は、下記式(64), (65), (66)及び(67)の配位子から選択された少なくとも１個の配位子（例えばLa）を含む。
【０１２７】
【化１３】
2014513057.tif 000016
【０１２８】
ここで、R1, R2, R3, R4, R5, R6, R7は、該当する限り、及びR1, R2, R3, R4, R5, R6は、該当する限り、特に、好ましい実施形態に従って本明細書の他の箇所に定義したとおりである。
【０１２９】
化合物(64), (65), (66)及び(67)において、好ましくは、R1, R2, R3, R4, R5, R6, R7は、該当する限り、及びR1, R2, R3, R4, R5, R6は、該当する限り、好ましくは、H、ハロゲン、-CN、-CF3、及びC1-C4アルキル、C2-C4アルケニル及びC2-C4アルキニルから選択され、ここで、前記アルキル、アルケニル及びアルキニルにおいて、1個、数個又は全ての利用可能な水素がハロゲンに置き換えられていてもよい。一実施形態によると、R1, R2, R3, R4, R5, R6, R7（該当する限り）は全てHであり、置換基R1, R2, R3, R4, R5, R6（該当する限り）は、本明細書の他の箇所に定義したとおりであるが、好ましくは
H、-CN及び-CF3から選択される。
【０１３０】
一実施形態によると、少なくとも１個、少なくとも２個、二座配位子の場合には、３個のLaが、図8, 9, 10, 11, 12, 13, 14及び／又は15に示した化合物から独立に選択される。従って、１個、２個又はより多くの配位子Laが配位子H-1〜H-31, J-1〜J-26, K-1〜K-33, L-1〜L-4, M-1〜M-15, N-l〜N-20, P-l〜P16, Q-l〜Q-63のいずれかから独立に選択される。
【０１３１】
一実施形態によると、化合物H-1〜H-31, J-1〜J-26, K-1〜K-33, L1〜L4, Q-l〜Q-26, Q-43〜Q-51において、任意の１個、１個より多く又は全ての利用可能な水素が、R1〜R8及び／又はR1〜R7並びにH以外であるR1〜R8及び／又はR1〜R6の好ましい実施形態について先に定義したとおりのH以外の置換基に独立に置き換えられていてもよい。図に示したその他の例示の配位子(M-1〜M-15, N-l〜N-20, P-l〜P-l 6, Q-27〜Q-42及びQ-52〜Q-63)において、利用可能な水素と置き換わる置換基がすでに存在する場合に、これらの後者の例示の配位子は、かかる水素置換置換基（hydrogen replacing substituents）を含む配位子の具体例をなす。
【０１３２】
さらに、図８〜１５に示した配位子とは別に、本明細書の別の箇所で定義したR’及びR’’に対応する窒素原子上のメチル置換基が存在する（例えばH-2, H-4, H-6, H-8など）。これらのN−メチル置換基は、一実施形態によると、本明細書の別の箇所で、特に上記記載でR’及びR’’について定義した他の置換に置き換えられていてもよい。
【０１３３】
一実施形態によると、化合物H-1〜H-31, J-1〜J-26, K-1〜K-33, LI〜L4, Q-l〜Q-26, Q-43〜Q-51において、任意の１個、１個より多く又は全ての利用可能な水素が、R1〜R8及び／又はR1〜R6並びにH以外であるR1〜R8及び／又はR1〜R6の好ましい実施形態について先に定義したとおりの-F, -Cl, -Br, -I, (ハロゲン), -NO2, -CN, -OH, -CF3、置換又は非置換のC1-C50アルキル、C2-C50アルケニル、C2-C50アルキニル及びC5〜C50アリールに置き換えられていてもよい。
【０１３４】
特に、任意の配位子において、Laは化合物H-1〜H-31, J-1〜J-26, K-1〜K-33, L1〜L4, Q-l〜Q-26, Q-43〜Q-51から選択され、任意の１個、１個より多く又は全ての利用可能な水素が、ハロゲン, -CN, C1-C6アルキル、C2-C6アルケニル、C2-C6アルキニル及びC6〜C10アリールに独立に置き換えられていてもよく、ここで、前記アルキル、アルケニル、アルキニル及びアリールにおいて、１個、数個又は全ての利用可能な水素が、ハロゲン、-CN及び-CF3に置き換えられていてもよい。
【０１３５】
より好ましくは、任意の配位子において、Laは化合物H-1〜H-31, J-1〜J-26, K-1〜K-33, L1〜L4, Q-l〜Q-26, Q-43〜Q-51から選択され、任意の１個、１個より多く又は全ての利用可能な水素が、ハロゲン, -CN, C1-C4アルキルに独立に置き換えられていてもよく、ここで、前記アルキルにおいて、１個、数個又は全ての利用可能な水素が、ハロゲン、-CN及び-CF3に置き換えられていてもよい。
【０１３６】
以下に、さらに好ましい配位子、特に、電荷輸送層中に[B(CN)4]- を含む装置の錯体においてさらに好ましい配位子を述べる。
【０１３７】
一実施形態によると、前記配位子Laのいずれも先に示した式 (1), (2), (3), (6), (7), (10), (11), (12), (15), (16), (23), (24), (25), (26), (27), (28), (29), (30), (31), (32), (33), (34), (35), (36), (37), (39), (40), (41), (42)の化合物、及び下記式(68)
【０１３８】
【化１４】
2014513057.tif 000017
【０１３９】
の化合物のいずれかから独立に選択される。ここで、R1, R2, R3, R4, R5, R6, R7, R8, R1, R2, R3, R4, R5及びR6のいずれも、存在／該当する限り、Hから、1〜30個の炭素と0 〜20個のヘテロ原子を含む炭化水素、ハロゲン,（-F, -Cl, -Br, -I）, -NO2, -NH2, -OHから独立に選択され、ここで、R’及びR’’は、もし該当する場合、H及び置換基-CRARBRCから独立に選択され、ここで、RA, RB及びRCは 、Hから、及び1〜30個の炭素と0〜20個のヘテロ原子を含む炭化水素、ハロゲン,（-F, -Cl, -Br, -I）から独立に選択され、ここで、もしRB及びRC がハロゲン、-NO2, -NH2又は-OHでない場合には、RAは -NO2, -NH2及び-OHから選択されてもよい。
【０１４０】
上記装置の一実施形態によると、R1, R2, R3, R4, R5, R6, R7, R8, R1, R2, R3, R4, R5及びR6のいずれも、存在／該当する限り、Hから、1〜30個の炭素と0 〜20個のヘテロ原子を含む炭化水素、ハロゲン,（-F, -Cl, -Br, -I）, -NO2, -NH2, -OHから独立に選択され、ここで、R’及びR’’は、もし該当する場合、H及び置換基-CRARBRCから独立に選択され、ここで、RA, RB及びRCは 、Hから、及び1〜30個の炭素と0〜20個のヘテロ原子を含む炭化水素、ハロゲン、（-F, -Cl, -Br, -I）から独立に選択され、ここで、もしRB及びRC がハロゲン、-NO2, -NH2又は-OHでない場合には、RAは -NO2, -NH2及び-OHから選択されてもよい。
【０１４１】
上記装置の一実施形態によると、R1, R2, R3, R4, R5, R6, R7, R8, R1, R2, R3, R4, R5及びR6のいずれも、存在する限り、H、ハロゲン、-NO2, -OH, -NH2, 1〜30個の炭素と0 〜20個のヘテロ原子を含む炭化水素から、及び先に定義した式(A-3), (A-5), (A-6), (B-5), (B-6), (B-8), (B-9), (B-10), (B-11), (B-12), (B-13), (B-14, (B-15), (B-17), (B-21), (B-22), (B-24), (B-25), (B-26), (B-27), (C-2), (C-3), (C-4), (-5), (C-6), (C-7), (C-8), (C-9), (C-10), (C-11), (C-13), (C-14), (C-15), (C-16), (C-12), (C-17), (C-18), (C-19), (C-20), (C-21), (C-24), (C-25), (C-26), (C-27), (D-l), (D-2), (D-3), (E-l), (E-2), (E-3), (F-l), (F-2), (F-3), (F-4), (F-5), (F-6), (F-7), (F-9), (F-10), (G-l), (G-2)の置換基（「置換基(A-3)〜(G-2)の群」）から独立に選択され、ここで、前記点線は、式(1)〜(63)の化合物に(A-1)〜(G-2)の置換基が連結する結合を表し、置換基R1、R2、R3、R4、R5及びR6は、存在する限り、H、及び1〜20個の炭素と0〜20個のヘテロ原子を含む炭化水素、ハロゲン、（-F, -Cl, -Br, -I）及び-NO2から独立に選択される。一実施形態において、前記R1-8及びR1-6の少なくとも１つは、存在する限り、Hでない。
【０１４２】
上記装置の一実施形態によると、前記Laのいずれも、先に示した式(2), (3)の化合物、及び先に示した式(68)の化合物、並びに以下に示す化合物(64)及び(66)のいずれかから独立に選択される。
【０１４３】
【化１５】
2014513057.tif 000018
【０１４４】
ここで、R1, R2, R3, R4, R5, R6, R7, R8, R1, R2, R3, R4, R5及びR6のいずれも、存在／該当する限り、Hから、及び1〜20個の炭素と0 〜15個のヘテロ原子を含む炭化水素、ハロゲン、（-F, -Cl, -Br, -I）、-NO2, -NH2及び-OHから独立に選択される。
【０１４５】
上記装置の一実施形態によると、配位子Laは、図8-1から15-4に示した配位子H-l 〜H-31, J-l〜J-26, K-l〜K-33, L-l〜L-4, M-l〜M-15, N-l〜N-20, P-l〜P16, Q-l〜Q-63 、及びそれらの可能な置換基から独立に選択される。
【０１４６】
上記装置の一実施形態によると、nは３であり、bは０であり、及び／又は配位子L1, L2, L3は、本明細書の他の箇所で定義した式（2）, (3)及び(64)の化合物から独立に選択される。
【０１４７】
上記装置の一実施形態によると、nは２であり、bは０又は１であり、及び／又は配位子L1及びL2は、式（68）及び(66)の化合物から独立に選択される。
【０１４８】
一実施形態によると、R1, R2, R3, R4, R5, R6, R7, R8, 並びにR1, R2, R3, R4, R5及びR6のいずれも、各置換基が化合物(1), (2), (3), (6), (7), (10), (11), (12), (15), (16), (23), (24), (25), (26), (27), (28), (29), (30), (31), (32), (33), (34), (35), (36), (37), (39), (40), (41), (42)及び(68)並びにそれらの置換基上に存在する限り、 H、ハロゲン、-NO2, -OH, -NH2及び1〜30個の炭素と0 〜20個のヘテロ原子を含む炭化水素(R1〜R8の場合)又は1〜20個の炭素と0 〜15個のヘテロ原子を含む炭化水素(R1〜R6の場合)から独立に選択される。
【０１４９】
一実施形態によると、R1, R2, R3, R4, R5, R6, R7, R8, 並びにR1, R2, R3, R4, R5及びR6のいずれも、各置換基が化合物(1), (2), (3), (6), (7), (10), (11), (12), (15), (16), (23), (24), (25), (26), (27), (28), (29), (30), (31), (32), (33), (34), (35), (36), (37), (39), (40), (41), (42)並びにそれらの置換基上に存在する限り、 H、ハロゲン、-NO2, -OH, -NH2及び1〜20個の炭素と0〜15個のヘテロ原子を含む炭化水素から独立に選択される。ヘテロ原子は本明細書の他の箇所に定義したとおりである。
【０１５０】
一実施形態によると、R1, R2, R3, R4, R5, R6, R7及びR8は、存在する限り、式(A-3)〜(G-2)の置換基の群、H、ハロゲン、-CN、並びにC1-C6アルキル及びアルケニルから独立に選択され、ここで、前記アルキル及びアルケニルの任意の利用可能な水素はハロゲン及び／又は-CNに置き換えられていてもよい。好ましくは、R1, R2, R3, R4, R5, R6, R7及びR8は、存在する限り、H、ハロゲン、-CN、並びにC1-C4アルキルから独立に選択され、ここで、前記アルキルは必要に応じて完全に又は部分的にハロゲン化されていてもよい。好ましくは、R1, R2, R3, R4, R5, R6, R7及びR8は、存在する限り、H、ハロゲン、-CN、-CF3及びC1-C3アルキルから独立に選択される。
【０１５１】
本発明の錯体の他の配位子、特に、式(I)の錯体の配位子Xb(X1, …, Xm)は、例えば、H2O, Cl-, Br-, I-, CN-, NCO-, NCS-, NCSe-, NH3, CO, PR3 (Rは、置換及び非置換C6-C18、好ましくはC6-C12アリール及び/又はアロキシル(例えばフェニル又はフェノキシル); 置換及び非置換のC1-C18、好ましくはCl-10、より好ましくはC1-C4アルキル及び／又はアルコキシル; イミダゾール、置換イミダゾール；ピリジン類、置換ピリジン類；ピラゾール類、置換ピラゾール類；トリアゾール類；ピラジンから選択できる。好ましくは、配位子Xb (X1, ・・・, Xm) はH2O, Cl-, Br-, I-, CN-, NCO-, NCS-, NCSe-, NH3, CO, 及びPR3 (Rは上記定義のとおりであり、好ましくは、フェニル、フェノキシル、アルキル及びアルコキシルから独立に選択される)から選択される。
【０１５２】
好ましい一実施形態によると、Xbは独立に共配位子、例えばH2O, Cl-, Br-, I-, CN-, NCO-, NCS-, NCSe-, NH3, NR7R8R9及びPR7R8R9であり、ここで、R7, R8及びR9は、アルキル、アルケニル、アルキニル及びアリールから独立に選択される。一実施形態によると、前記アルキル、アルケニル及びアリールは、本明細書の他の箇所で定義した置換又は非置換のC1-C20 アルキル、C2-C20アルケニル、C2-C20アルキニル及びC4-C20アリール、並びに本明細書の他の箇所でR1〜R8及び／又はR1〜R6について定義したアルキル、アルケニル、アルキニル及びアリールの好ましい実施形態から独立に選択される。さらに、R7, R8及びR9のうちの２つ又は３つ全てが、環式又は多環式配位子を提供するように互いに連結していてもよい。
【０１５３】
配位子Xbは存在しなくてもよい。好ましくは、配位子Xbは、存在する限り、共配位子及び/又はスペクテーター配位子である。好ましくは、配位子Xbのいずれも、単座配位子から独立に選択される。好ましくは、すべての配位子Xbは、存在する限り、単座配位子である。
【０１５４】
本発明は、本発明の錯体を含む電気化学又は光電子装置にも関する。一般的に、電気化学装置は、酸化還元プロセスが起こる少なくとも１つの電極を含む装置である。一般的に、電気化学装置は、外部電圧により化学反応が起こる、又は化学反応により電圧が生じる装置である。
【０１５５】
本発明の錯体は、好ましくは、酸化還元対として使用され、錯体の酸化された及び還元された対は酸化還元対を形成する。酸化還元対は、好ましくは、錯体中の金属原子の2つの酸化状態により形成される。一実施形態によれば、酸化還元対は、好ましくは、単電子酸化還元プロセスに好適である。例えば、Mがコバルトである場合に+I/+IIもしくは+II/+III又は+III/+IVであり、Mが銅である場合に+ I/+IIであり、これらはたんに非限定的な可能性を述べたものにすぎない。
【０１５６】
本発明の装置は、光電気化学装置、光電子装置、電気化学電池、例えばリチウムイオン電池、二重層キャパシタ、発光装置、エレクトロクロミック又はフォトエレクトロクロミック装置、電気化学センサー、バイオセンサー、電気化学ディスプレイ及び電気化学キャパシタ、例えばスーパーキャパシタであることができる。好ましい実施形態によれば、電気化学装置は、光電子変換装置、特に太陽電池である。
【０１５７】
本発明の装置は、好ましくは、光起電力装置である。
【０１５８】
一実施形態によれば、本発明の装置は、光電変換装置、好ましくは色素増感太陽電池（DSSC）又は光電池である。一実施形態によれば、当該装置は、再生型色素増感太陽電池である。
【０１５９】
本発明の電気化学装置は、好ましくは、再生型装置である。
【０１６０】
一実施形態によると、本発明の電気化学及び/又は光電子装置は、第１及び第２の電極と、前記第１及び第２の電極の間にある電荷輸送層及び/又は中間層を含む。前記電荷輸送及び/又は中間層は、好ましくは本発明の錯体を含む。
【０１６１】
一実施形態によると、中間及び/又は電荷輸送層は、有機溶媒を含み、及び/又は１種以上のイオン性液体を含む。
【０１６２】
一実施形態によると、前記電荷輸送及び/又は中間層は、有機溶媒、1種以上のイオン性液体、導電性の正孔又は電子輸送材料、及びそれらの組み合わせから選択された１又は２つ以上を含む。好ましい一実施形態によると、電荷輸送層は溶媒系電解質である。
【０１６３】
一実施形態によれば、前記電解質又は前記中間層は、本発明の金属錯体を含む。
【０１６４】
なお、本発明者らの認識によると、ヘキサフルオロホスフェートアニオンと比べて安定なテトラシアノボレートを対イオンとして使用した。また、加えたテトラシアノボレートアニオンは、例えば、ヨウ化物、三ヨウ化物酸化還元対を使用した色素増感太陽電池が開示されている国際公開第2007/093961 A1号に報告されているように、電気化学装置へのイオン性液体電解質の一部と同じアニオンを含むイオン性液体と混和性である。溶媒を含む装置においてテトラシアノボレートと共に金属系酸化還元対を含む塩の使用は、驚くべきことに、テトラシアノボレートを、イオン性液体中のみだけでなく、これまでこの化合物が使用されてこなかった溶媒系装置でも好都合に且つ有効に使用することを可能にする。
【０１６５】
一実施形態によると、第１の電極は、光電極、任意のアノード及びカソードの群から選択された少なくとも１つを含む（例えば、特定のフォトエレクトロクロミック装置において）。第２の電極は、好ましくは、対電極である。前記第１の（光など）電極と前記つい電極の間には、好ましくは、前記中間及び/又は電荷輸送層が存在する。前記中間/電荷輸送層は、好ましくは、本発明の錯体を含む。前記第１の電極、中間層、及び第２の電極は、好ましくは、直列に接続される。
【０１６６】
一実施形態によると、前記第１の電極は、装置の電荷輸送層と対向する表面を含む半導体電極であり、ここで、前記表面上に、前記表面上に層を形成するように吸着された色素が存在しており、前記色素は、前記表面に吸着された場合に電荷を帯びていない色素又は正電荷を帯びた色素から好ましくは選択される。これは、例えば米国特許第6426827号及び米国特許第6067184号に開示されているような色素増感太陽電池及びエレクトロクロミック又はフォトエレクトロクロミック装置の場合に当てはまる。
【０１６７】
本発明の装置は、さらに、１又は２つ以上の基材層、例えば電極、好ましくは光電極を支持するものを含んでもよい。基材層は、プラスチック又はガラスから製造されたものであることができる。フレキシブルな装置では、基材は、好ましくはプラスチックから製造される。
本発明の電気化学/光電子装置は、一般的に、２つの伝導層を有し、ここで、第１の伝導層は、当該装置から、一般的には第１の電極から発生した電子を移動させるために必要とされ、新たな電子を供給するため、換言すれば正孔を移動させるための第２の伝導層は一般的に第２の電極にある。第２の伝導層は、一般的に、対電極の一部であり、例えば透明ITO(インジウム酸化錫)がプラスチック又はガラスにコートされプラスチック又はガラスを電気伝導性にしたITO被覆プラスチック又はガラスの場合のように、すでに基材層の一部であってもよい。
【０１６８】
本発明の装置は、一般的に、対電極（第２の電極）を含み、当該対電極は、装置の内側に向かって中間又は電解質層と対向し、基材が存在する場合には、電池の外側に基材が存在する。対電極は、一般的に、装置の内側に向かって電子を供給する及び／又は正孔を埋めるのに好適な触媒的に活性な材料を含む。そのため、対電極は、例えば、Pt, Au, Ni, Cu, Ag, In, Ru, Pd, Rh, Ir, Os, C, 導電性ポリマー、及び上記のものの２種以上の組み合わせから選択された材料を含むことができる。導電性ポリマーは、例えばポリアニリン、ポリピロール、ポリチオフェン、ポリベンゼン及びアセチレンを含むポリマーから選択できる。
【０１６９】
色素増感太陽電池において、光電極の少なくとも一部は電池／装置の内側の方に増感材層を含み、それにより光吸収層を形成しているため、光電極は、少なくとも２つの別個の層、すなわち多孔質半導体層とその上に吸着された増感色素の層を含む。多孔質半導体層は、先行技術（B. O'Reagan and M. Gratzel, Nature, 1991, 353, 373）に記載されている方法によって、半導体ナノ粒子、特にナノ結晶粒子から製造することができる。かかる粒子は、一般的に、約0〜50nm、例えば5〜50nmの平均直径を有する。かかるナノ粒子は、例えば、Si, TiO2, SnO2, ZnO, WO3, Nb2O5及びTiSrO3の群から選択された材料から製造することができる。
【０１７０】
色素層は、任意の共吸着された化合物、例えば国際公開第2004/097871 A1号に開示されているものに加えて、少なくとも１種の色素又は増感剤、又は２種以上の異なる増感剤の組み合わせを含む。例えば、色素は、有機金属化合物であることができる。有機金属化合物の例には、ルテニウム色素はかかる装置において現在使用されているため、ルテニウム色素が含まれる。好適なルテニウム色素は、例えば国際公開第2006/010290号に開示されている。
【０１７１】
色素層は、有機増感剤を含んでもよい。例えば、装置は、ルテニウム又は他の貴金属を使用した増感剤を含んでいなくてもよい。
【０１７２】
一実施形態によると、前記色素は、半導体電極の表面に吸着された場合に、負電荷を帯びた遊離基を欠く。例えば、色素は、固定されていない負電荷を帯びたアンカーリング基を欠く。アンカーリング基は、例えば、ほんの幾つかの挙げると、-COO-, -PO3H-, -PO4H-, -SO3H-, SO4H-, -CONHOH-から選択できる。かかる負電荷を帯びたアンカーリング基は、一般的に、半導体電極に色素を固定するために、色素上に用意される。しばしば、色素は２個又はより多くのアンカーリング基を含み、それにより半導体電極への色素の強固な結合が確保される。
【０１７３】
理論に束縛されるわけではないが、本発明は、多くの状況において、半導体電極に固定された増感剤上に存在する基があってもよいことを想定している。そのため、基は、固定された色素に負電荷を与えることがある。これは、ひいては、正電荷を帯びた酸化還元種と色素基の間の引力をもたらすことがある。理論に束縛されるわけではないが、本発明者は、これが、国際公開第03/038508号に開示された色素増感太陽電池が不十分な性能を有していたことの理由であると考える。
【０１７４】
従って、一実施形態によると、色素は、好ましくは、色素一分子当り負電荷を帯びた基を含まない。一実施形態によると、これは、例えば欧州特許第0613466号、欧州特許第0758337号、欧州特許第0983283号、欧州特許第1622178号、国際公開第2006/038823号などに開示されている有機金属化合物、ルテニウム色素などに当てはまる。従って、色素を、アンカーリング基を有するように合成することができるが、最初から増感剤上に負電荷はない。さらなる可能性は、色素が２個以上の負電荷を帯びたアンカーリング基を有する場合に、全て又は重要な大半のアンカーリング基が半導体表面に確実に結合されることである。用語「負電荷を帯びたアンカーリング基」は、好ましくは、しかし、必ずしもではないが、脱プロトン化により陰性になりうるアンカーリング基を包含する。アンカーリング基は、結合しておらず、同時に、脱プロトン化形態で存在する場合に、負電荷を帯びている。
【０１７５】
本発明の方法は、好ましくは、前記電荷輸送層にテトラシアノボレート([B(CN)4]-)と式Iの陽イオン性金属錯体を含む塩を加える工程を含む。特に、テトラシアノボレートは、好都合なことに、酸化還元対として機能する上記錯体との塩として電気化学装置に有利に加えられる。この方法では、機能を持たず及び／又は装置の性能又は安定性に悪影響を及ぼすおそれさえもある（他の）アニオンが避けられるだけでなく、対照的に、化合物の添加は経済的、実際的及び効率的な方法で達成されることに加えて、当該化合物は、かかる装置、例えばテトラシアノボレートが使用されなかった及び／又はさらなる工程なしでは添加できなかった装置などの安定性を向上させる。
【０１７６】
本発明の装置の中間及び／又は電荷輸送層は、好ましくは、電子の再生成を媒介するという一般的な目的を有する。例えば、DSSCの色素では、電子は、輻射線のために離れ、再生成しなければならない。電子は、一般的に、対電極により与えられ、中間層は対電極から色素への電子の輸送、又は色素から対電極への正孔の輸送を媒介する。電子及び／又は正孔の輸送は、電気伝導性材料自体により及び／又は適切な酸化還元電位を有する電荷を帯びた分子の拡散により媒介することができる。従って、中間層は、例えば、電解質層及び／又は電気伝導性電荷輸送層であることができる。
【０１７７】
本発明の好ましい一実施形態によると、中間及び／又は電荷輸送層は、溶媒を含んでいてもよく、あるいは、溶媒を実質的に含んでいなくてもよい。これも、本発明の電解質に当てはまる。一般的に、もし溶媒が、この層の質量の0.5％以上、１％以上、５％以上、より好ましくは１０％以上、最も好ましくは２０％以上となる場合には、溶媒が存在する。
【０１７８】
好ましくは、中間層又は電解質層は本発明の錯体を含む。錯体は、例えば、塩の形態で加えることができ、あるいは、もし錯体が中性である場合には、例えば任意の単離された又は純粋な形態で加えることができる。
【０１７９】
一実施形態において、中間層は１又は２種以上のイオン性液体を含む電解質である。
【０１８０】
主成分としてイオン性液体を含む電解質（イオン性液体系電解質）が、例えば国際公開第2007/093961号に開示されている。共融溶融物から製造された金属溶媒フリーの電解質が国際公開第2009/083901号に開示されており、これらも本発明に包含される。
【０１８１】
中間層又は電解質は、電子及び／又は正孔が、電荷を帯びた分子の拡散ではなく電子の移動により移動する電気伝導性電荷輸送層であることもできる。かかる電気伝導性層は、例えば、ポリマーなどの有機化合物に基づくものであることができる。そのため、この層は、電子及び／又は正孔伝導材料であることができる。U. Bach et al. "Solid-state dye-sensitized mesoporous Ti02 solar cells with high photon-to-electron conversion efficiencies", Nature, Vol. 395, October 8, 1998, 583-585には、色素増感太陽電池におけるアモルファス有機正孔輸送材料2,2',7,7'-テトラキス(N,N-ジ-p-メトキシフェニル-アミン)9,9'-スピロフルオレン(OMeTAD)が開示されている。国際公開第2007/107961号には、室温で液体である電荷輸送材料及び色素増感太陽電池におけるそれらの利用が開示されている。例えば、本発明の目的のために、これら及び他の材料を使用できる。
【０１８２】
前記電解質又は電荷輸送層の両方が、装置の性能を向上させるために添加剤、例えば、電荷輸送体の場合にドーパントなどを含んでもよい。
【０１８３】
一実施形態によると、本発明の錯体は、本発明の電気化学及び／又は光電子装置において、電荷輸送材料、好ましくは有機電気伝導性電荷輸送材料中のドーパントとして使用できる。
【０１８４】
別の実施形態によると、電解質及び／又は中間層は溶媒系電解質である。
【０１８５】
溶媒は、もし存在する場合、好ましくは有機溶媒である。有機溶媒の例としては、
、アルコール系溶媒、例えばメタノール、エタノール、t-ブタノール及びベンジルアルコールなど；ニトリル系溶媒、例えばアセトニトリル、プロピオニトリル及び3-メトキシプロピオニトリルなど；ニトロメタン；ハロゲン化炭化水素、例えばジクロロメタン、ジクロロエタン、クロロホルム及びクロロベンゼンなど；エーテル系溶媒、例えばジエチルエーテル及びテトラヒドロフランなど；ジメチルスルホキシド；アミド系溶媒、例えばN,N-ジメチルホルムアミド、N-メチルホルムアミド、ホルムアミド、N-メチルアセトアミド、N,N-ジメチルアセトアミド、N-メチルプロピオンアミドなど；N-メチルピロリドン、1,3-ジメチルイミダゾリジノン、3-メチルオキサゾリジノン、エステル系溶媒、例えば酢酸エチル及び酢酸ブチルなど；カーボネート系溶媒、例えばジエチルカーボネート、エチレンカーボネート、プロピレンカーボネートなど；ケトン系溶媒、例えばアセトン、2-ブタノン及びシクロヘキサノンなど；炭化水素系溶剤、例えばヘキサン、石油エーテル、ベンゼン及びトルエンなど；スルホラン；N,N,N',N'-テトラメチルウレア；などが挙げられる。これらの溶媒のうち、ニトリル系溶媒及びアミド系溶媒が好ましい。C1-C5アルキル又はC1-C5アルコキシニトリル溶媒が特に好ましい（実施例参照）。溶媒は単独で又は組み合わせて使用できる。
【０１８６】
中間層及び/又は電解質は、好ましくは、装置の安定性及び/又は性能特性を改善するように設計された添加剤、例えばN-アルキル-ベンゾイミダゾール（ここで、アルキル基はハロゲン化されていてもよいC1-C10アルキルである）、例えばグアニジニウムチオシアネート、置換ピリジン、及び３〜６のpKaを有する塩基などを含む。
【０１８７】
本発明の方法は、好ましくは、前記電荷輸送層にテトラシアノボレート([B(CN)4]-)と式（I）の陽イオン性金属錯体を含む塩を加える工程を含む。特に、テトラシアノボレートは、好都合なことに、酸化還元対として機能する上記錯体との塩として電気化学装置に有利に加えられる。この方法では、機能を持たず及び／又は装置の性能又は安定性に悪影響を及ぼすおそれさえもある（他の）アニオンが避けられるだけでなく、対照的に、化合物の添加は経済的、実際的及び効率的な方法で達成されることに加えて、当該化合物は、かかる装置、例えばテトラシアノボレートが使用されなかった及び／又はさらなる工程なしでは添加できなかった装置などの安定性を向上させる。
【０１８８】
本発明を実施例により説明する。これらの実施例は、添付の特許請求の範囲により定義される本発明の範囲を限定するものではない。
【実施例】
【０１８９】
実施例１：ビピリジン−ピラゾール配位子の合成
DMSO（80mL）中のピラゾール（1ｇ）の懸濁液にtBuOK（2ｇ）を加え、透明溶液が形成されるまで撹拌した。6-クロロ-2,2'-ビピリジン（１g、HetCat製）を少しずつゆっくり加え、混合物を140℃で14時間加熱した。室温まで冷却した後、水を加え、沈殿物を濾過し、水で洗浄した。この化合物を、溶離液として酢酸エチル/ジエチルエーテルを使用してシリカゲルクロマトグラフィーカラムによりさらに精製すると、オフホワイトの結晶性固形物（450mg、収率39％）がもたらされた。分光分析は、文献（Inorg. Chem. 1991, 30, 3733）に報告されているとおりである。
【０１９０】
実施例２：CoII錯体[Co(II)(bpy-pz)2](PF6)2の合成
91mg（0.382mmol、過剰）のCoCl2・6H2Oを水25mlに溶解させ、一方、別のフラスコで、93mg（0.418mmol）の実施例1のピリジン−ピリジン−ピラゾール配位子を25mLのアセトンに溶解させた。これらの溶液を組み合わせ、55℃に2時間加熱した。次に、 100mLの水に溶解した400mgのNH4PF6を混合物に加えた。混合物を、析出のために3℃で一晩保存した。次に、生成物を焼結ガラスフリット上に集め、真空下で乾燥させた。純粋な生成物がオレンジ色固形物として得られ、以下に示す化合物（70）を含んでいた。収量：95mg（0.12mmol、57％）。1H NMR (400 MHz, アセトン-D6): δ 112.95 (s, 2H, ArH), 91.83 (s, 2H, ArH), 89.23 (s, 2H, ArH), 75.68 (s, 2H, ArH), 69.31 (s, 2H, ArH), 66.22 (s, 2H, ArH), 43.00 (s, 2H, ArH), 40.74 (s, 2H, ArH), 19.01 (s, 2H, ArH), 13.61 (s, 2H, ArH) ppm.
【０１９１】
実施例３：CoIII錯体[Co(III)(bpy-pz)2](PF6)3の合成
91mg（0.382mmol、過剰）のCoCl2・6H2Oを水25mlに溶解させ、一方、別のフラスコで、93mg（0.418mmol）の実施例1のピリジン−ピリジン−ピラゾール配位子を25mLのメタノールに溶解させた。これらの溶液を組み合わせ、55℃に2時間加熱した。混合物を室温に放冷し、次に、コバルトを酸化させるために、H202（1mL, 30％）とHCl（1mL, 25％）を加えた。混合物を１時間撹拌し、次に、100mLの水に溶解した400mgのNH4PF6を混合物に加えた。混合物を、析出のために3℃で一晩保存した。次に、生成物を焼結ガラスフリット上に集め、真空下で乾燥させた。生成物がオレンジ色固形物として得られ、65％の所望のCo(III)錯体（化合物(71)）及び35％の対応するCo(II)錯体を含んでいた。収量：97mg (0.10mmol, 49％)。1H NMR (400 MHz, アセトン-D6): δ 9.41-9.26 (m, 3H, ArH), 9.00 (t, 3JHH = 9.3 Hz, 2H, ArH), 8.47 (t, 3JHH = 7.6 Hz, 1H, ArH), 7.92 (d 3JHH = 5.8 Hz, 1H, ArH), 7.84 (s, 1H, ArH), 7.62 (t, 3JHH = 6.7 Hz, 1H, ArH), 6.86 (s, 1H, ArH) ppm.
【０１９２】
【化１６】
2014513057.tif 000019
【０１９３】
実施例４：二座配位子を有するCoII錯体[Co(II)(py-pz)3](PF62)の合成
ピリジン−ピラゾールを、Chemishe Berichte, 1996, 129, 589に開示されているように得た。
225mg(1.55mmol, 3.1当量)のピリジン−ピラゾール配位子を20mLのMeOHに溶解させ、次に、119mg(0.5mmol, 1当量)のCoCl2・6H2Oを固形物として加えた。混合物を加熱して２時間還流した、室温に冷却後、MeOHに溶解した過剰のKPF6 を混合物に加えた。混合物を、析出のために３℃で保存した。３時間後、生成物を焼結ガラスフリット上に集め、真空下で乾燥させた。純粋な生成物がオレンジ色結晶として得られ、化合物(72)を含んでいた。収量：246mg(0.33mmol, 66％)。
【０１９４】
実施例５：二座配位子を有するCoIII錯体[Co(III)(py-pz)3](PF63)の合成
218mg(1.5mmol, 3.0当量)のピリジン−ピラゾール配位子を10mLの水に溶解させ、完全な溶液が生じるまで７５℃に加熱した。次に、無色溶液に119mg(0.5mmol, 1当量)のCoCl2・6H2O を加えた。ピンク色の溶液にH2O2(1mL, 30%)及びHCl(1mL, 25%)を加えてコバルトを酸化させた。10分後、10mLの温水中に溶解した460mg(2.5mmol, 5当量)のKPF6を混合物に滴下添加した。析出が起こり、混合物を室温に放冷した。生成物を焼結ガラスフリット上に集め、真空下で乾燥させた。純粋な生成物がオレンジ色固形物として得られ、化合物(73)を含んでいた。収量：259mg(0.28mmo1, 56%). 1H NMR (400 MHz, アセトン-D6): δ 9.56-9.53 (m, 3H, ArH), 8.73-8.64 (m, 6H, ArH), 8.01-7.81 (m, 9H, ArH), 7.27-7.23 (m, 3H, ArH) ppm.
【０１９５】
【化１７】
2014513057.tif 000020
【０１９６】
実施例６：有機色素(Y123)の合成
図16に示したスキームに従って、有機色素(3-{6-{4-[ビス(2',4'-ジヘキシルオキシビフェニル-4-イル)アミノ-]フェニル}-4,4-ジヘキシル-シクロ-ペンタ-[2,l-b:3,4-b']ジチフェン-2-イル}-2-シアノアクリル酸)を調製した。
【０１９７】
実施例7：錯体系酸化還元対を使用した色素増感太陽電池の作製
文献(Yum, J. H.; Jang, S. R.; Humphry-Baker, R.; Gratzel, M.; Cid, J. J.; Torres, T.; Nazeeruddin, M. K. Langmuir 2008, 24, 5636)に従って、2.5〜3μmの透明層であるTi02電極を作製した。TiO2電極を、tert-ブタノール/アセトニトリル混合物(1:1v/v)中の実施例6で得られた有機色素（図16）の0.1mM溶液に浸漬し、室温で15時間維持した。
【０１９８】
用いた電解質は、アセトニトリル中の0.17〜0.2Mの[Co(II)(bpy-pz)2](PF6)2, 0.04〜0.05Mの[Co(III)(bpy-pz)2](PF6)3、0.1MのLiClO4、及び0.25Mのtert-ブチルピリジンであった。
【０１９９】
色素吸着TiO2電極と熱的に白金めっきされた対電極を、ホットメルトアイオノマーフィルムSurlyn(25μm, Du-Pont)のギャップを有する密封サンドイッチ型の電池に組み立てた。着色TiO2層のガラス電極の端部からの散乱光を減らすために、遮光マスクをDSC上に使用したため、DSCの活性領域は0.2cm2に固定された。DSCの光起電力測定のために、照射源は、フィルタ（Schott 113）を備えた450Wキセノン光源（Osram XBO 450、ドイツ）であった。この光源の出力は、シミュレート光とAM 1.5Gとの間で350から750nmの領域におけるミスマッチを４％未満に減らすために、カラーマッチングされたフィルター（KG-3, Schott）を備えた参照Si光ダイオードを使用してAM 1.5G太陽光標準に調節した。Gemini-180ダブルモノクロメーター（Jobin Yvon Ltd.）により集光された300Wキセノンランプ（ILC Technology, 米国）からの入射光を使用することによって、入射光子電流変換効率（IPCE）の測定値を励起波長の関数としてプロットした。
結果を下記表１にまとめた。
【０２００】
【表１】
2014513057.tif 000021
【０２０１】
表１中の結果から、Co2+/Co3+の開放電圧（Voc）は全て、10％の光強度の下で900 mVを超え、それらは全太陽光条件下で1000mV超に増加したことが判る。特に、Co2+/Co3+の三座系（図２）は、電力変換効率の点で有望な結果を示した。二座系で得られた電流 −電圧結果を図１に示す。2.7μmのTiO2をにより支持された色素増感太陽電池は、10.4mA/cm2の短絡電流（Jsc）、1020mVのVoc、0.70のフィルファクター（ff）及び7.42％の対応する電力変換効率（PCE）をもたらした。1060mVのVocが、酸化還元濃度を調整することにより実現可能であることは注目すべきである（表1を参照のこと）。
【０２０２】
別の例において、5.5μmの透明ナノ結晶TiO2層と4μmの散乱層（400nmのサイズの粒子）からなるTiO2層二重層をフォトアノードに使用した。表１の結果（最後の３行）と図３から、高いVoc（1010mV）を維持しつつJscの13.5mA/cm2まで増加したことが判る。全体では、PCEは、全太陽光下では9.52%に向上し、51％太陽光下では10％を超えた。AM-1.5太陽光放射での入射光子電流変換効率（IPCE）（図４に示す）の積算は、13.4mA/cm2のJsc値を与え、Ｉ-Ｖ測定値とよく一致した。約550nmの最大値付近で85％を超える高いIPCEに達した。
【０２０３】
比較のため、トリスビピリジンのCoII錯体[Co(II)(bpy)3](PF6)2 (Feldt, S. et al., J. Am. Chem. Soc. 2010, 132, 16714-16724)は、920mVをもたらした。これは、新規の電解質よりも１４０mV低い。
【０２０４】
これらの結果から、本発明の酸化還元対は、酸化還元メディエーターの酸化電位を調整すること、特に、増加させ、それにより太陽電池の開放電圧を増加させることに好適であり、それによって太陽電池の開放電圧を増加させることが判る。これは、ヨウ化物/三ヨウ化物系酸化還元対についての重要な利点であり、その酸化電位は実質的に変化しえない。Ｉ-/Ｉ3-酸化還元対に基づいて得られたかかる高い（Voc）はこれまでなかった。試験した系のさらなる最適化なしに10％を超える優れた変換効率(PCE)が得られたことは特に驚くべきことである。
【０２０５】
実施例８：Co(bpy)3[B(CN)4]2, Co(bpy)3[B(CN)4]3コバルト錯体の合成
CoCl2・6H2O（0.25g）を5mlの水に溶解させ、これに2,2'-ビピリジン（0.55g）のメタノール溶液を攪拌しながら滴下添加した。５分間の撹拌後、水中のカリウムシアノボレート（1.2g）を加えた。析出した錯体を濾過し、水で洗浄し、真空下で乾燥させて、Co(bpy)3[B(CN)4]2を単離した。CoCl2・6H2O（0.25ｇ）を5mlの水に溶解させ、これに、2,2'-ビピリジン（0.55g）のメタノール溶液を滴下添加した。５分間の撹拌後、メタノール中の１モル当量の臭素溶液を撹拌しながら加えた。さらに５分間撹拌した後、溶液を濾過して析出物を除去した。次に、ロタベーパー（rotavapor）を使用して真空下で溶媒を蒸発させ、メタノール溶液（15ml）に再溶解させ、濾過した。濾液に、水中のカリウムテトラシアノボレート（1.2ｇ）を加えた。析出した錯体を濾過し、水で洗浄し、真空下で乾燥させて、Co(bpy)3[B(CN)4]3を単離した。
【０２０６】
実施例9：電解質の調製と吸収スペクトル
バレロニトリル/アセトニトリル（15:85 v/v）の混合物中の実施例８の0.22ＭのCo(II)及び0.05ＭのCo(III)を使用してコバルト系電解質を調製した。添加剤は、0.1ＭのLiClO4及び0.2Ｍのtert-ブチルピリジンである。
【０２０７】
比較のために、Ｚ９６０のコードが付いた高性能のヨウ化物系電解質を調製した。この電解質は、1.0Ｍの1,3-ジメチルイミダゾリウムヨージド（DMII）、0.03Ｍのヨウ素、0.1Ｍのグアニジニウムチオシアネート、0.5Ｍのtert-ブチルピリジン及び0.05ＭのLiIを、バレロニトリル/アセトニトリル（15:85 v/v）の混合物中に含んでいた。N1電解質はZ960のとおりであったが、本発明のCo2+/Co3+含有配合物と同じ濃度のtert-ブチルピリジン及びLi+を含んでいた。
【０２０８】
図5は、本発明の錯体系電解質の吸収スペクトルと、実施例6に記載したように有機色素を用いたヨウ化物系電解質とを比較し（測定は、アセトニトリル中に200倍に希釈した電解質を使用して実施した）、350〜480nmの波長範囲で本発明の電解質の吸収が少ないことを示している。
【０２０９】
実施例10 ：さらなる太陽電池の作製
フォトアノードは、400nmのサイズのTiO2（アナターゼ）粒子から成る5μmの厚い光散乱層により覆われた2μmの薄い透明ナノポーラスTiO2（アナターゼ）フィルムからなっていた。Yum, J. H.; Jang, S. Pv.; Humphry-Baker, R.; Gratzel, M.; Cid, J. J.; Torres, T.; Nazeeruddin, M. K. Langmuir 2008, 24, 5636)に開示されているように、白金めっきFTOガラスを対電極として使用した。
【０２１０】
TiO2フィルムをtert-ブタノール/アセトニトリル混合物（1:1 v/v）中のO.lmM色素溶液に７時間浸漬することにより、TiO2フィルムを有機色素（実施例6）により着色した。
【０２１１】
DSCの光起電力測定のため、照射源は、フィルタ（Schott 113）を備えた450Wキセノン光源（Osram XBO 450、独国）であった。この光源の出力は、シミュレート光とAM 1.5Gとの間で350〜750nmの領域におけるミスマッチを４％未満に減らすために、カラーマッチングされたフィルター（KG-3, Schott）を備えた参照Si光ダイオードを使用してAM 1.5G太陽光標準に調節した。Gemini-180ダブルモノクロメーター（Jobin Yvon Ltd.）により集光された300Wキセノンランプ（ILC Technology, 米国）からの入射光を使用することによって、入射光子電流変換効率（IPCE）の測定値を励起波長の関数としてプロットした。
【０２１２】
表2と図6に示した結果から、Co2+/Co3+の性能は、Ｉ-/Ｉ3-系酸化還元電解質の性能よりも優れており、Voc値及びJsc値はそれぞれ100mV及び1mA/cm2増加した一方、フィルファクター（ff）はほとんど影響を受けなかった。ヨウ素からコバルト系酸化還元系に変えることによって、効率は7.2％から8.8％まで向上した。この検討ではかかる薄いTiO2フィルムを使用したのに、全体的には、効率は、DSSCとしては著しく高い。コバルト系電解質を有する我々の最も優れたDSSCは、１太陽光強度の下で効率が9.6％にも達し、これは、装置の性能が良好であることを示している。
【０２１３】
【表２】
2014513057.tif 000022
【０２１４】
図7は、本発明の一実施形態による装置のIPCEスペクトルを、Ｉ-/Ｉ3-系電解質（Z960）を使用した装置と比較したものである。図７から、Co2+/Co3+酸化還元メディエーターの場合に、IPCEスペクトルは、Ｉ-/Ｉ3-系電解質の場合に観察されたものに関し、青及び赤領域で著しく強まることが判る。400〜450nmの間の光電流の増加した青応答は、図５中の吸収スペクトルにより示されるように、この波長ドメインで、Ｉ-/Ｉ3-系電解質と比べてCo2+/Co3+酸化還元メディエーターの光吸収がより少ないことに起因する。しかし、Jsc（表2）の増加に対する主な寄与は、約600nmで始まるIPCEスペクトルのレッドシフトに起因する。この興味深く有益な効果の原因は驚くべきことであり、本発明者はこれらの結果についての端的な説明は持っていない。
【０２１５】
実施例11：CoII錯体及びCoIII錯体Co(bpy-pz)2[B(CN)4]2及びCo(bpy-pz)3[B(CN)4]3の合成
91mg（0.382mmol、過剰）のCoCl2・6H2Oを水25mlに溶解させ、一方、別のフラスコで、93mg（0.418mmol）の実施例1のピリジン−ピリジン−ピラゾール配位子を25mLのアセトンに溶解させた。これらの溶液を組み合わせ、55℃に2時間加熱した。5分間の撹拌後、水中のカリウムテトラシアノボレート（1.2g）を加えた。混合物を、析出のために3℃で一晩保存した。析出した錯体を濾過し、水で洗浄し、真空下で乾燥させて、Co(bpy-pz)2[B(CN)4]2を単離した。
【０２１６】
91mg（0.382mmol、過剰）のCoCl2・6H2Oを水25mlに溶解させ、一方、別のフラスコで、93mg（0.418mmol）の実施例1のピリジン−ピリジン−ピラゾール配位子を25mLのアセトンに溶解させた。これらの溶液を組み合わせ、55℃に2時間加熱した。5分間の撹拌後、メタノール中の１モル当量の臭素溶液を撹拌しながら加えた。さらに5分間撹拌した後、溶液を濾過して析出物を除去した。次に、ロタベーパー（rotavapor）を使用して真空下で溶媒を蒸発させ、メタノール溶液（15ml）に溶解させ、濾過した。濾液に、水中のカリウムテトラシアノボレート（1.2ｇ）を加えた。析出した錯体を濾過し、水で洗浄し、真空下で乾燥させて、Co(bpy-pz)2[B(CN)4]3を単離した。
【０２１７】
実施例12：実施例11の錯体系酸化還元対を使用した色素増感太陽電池の作製
実施例10に記載したように太陽電池を作製した。
【図１】
2014513057.tif 000037
【図２】
2014513057.tif 000038
【図３】
2014513057.tif 000039
【図４】
2014513057.tif 000040
【図５】
2014513057.tif 000041
【図６】
2014513057.tif 000042
【図７】
2014513057.tif 000043
【図８−１】
2014513057.tif 000044
【図８−２】
2014513057.tif 000045
【図９−１】
2014513057.tif 000046
【図９−２】
2014513057.tif 000047
【図１０−１】
2014513057.tif 000048
【図１０−２】
2014513057.tif 000049
【図１１】
2014513057.tif 000050
【図１２−１】
2014513057.tif 000051
【図１２−２】
2014513057.tif 000052
【図１３−１】
2014513057.tif 000053
【図１３−２】
2014513057.tif 000054
【図１４−１】
2014513057.tif 000055
【図１４−２】
2014513057.tif 000056
【図１５−１】
2014513057.tif 000057
【図１５−２】
2014513057.tif 000058
【図１５−３】
2014513057.tif 000059
【図１５−４】
2014513057.tif 000060
【図１６】
2014513057.tif 000061
【国際調査報告】
2014513057.tif 000062
2014513057.tif 000063
2014513057.tif 000064
2014513057.tif 000065
2014513057.tif 000066
2014513057.tif 000067
2014513057.tif 000068